(57)【要約】【課題】長期に亘って、外観や耐汚染性を高いレベルで維持できる塗膜が形成可能な水性コーティング剤組成物を提供する。【解決手段】固形分量が０．５〜２質量％の水性コーティング剤組成物であって、  重合体（Ａ）の水分散体（ＡＤ）と、  無機酸化物（Ｂ）と、  ヒドロキシエチルセルロース系増粘剤（Ｃ）と、  （メタ）アクリル酸系増粘剤（Ｄ）と、を、含有する水性コーティング剤組成物。【選択図】なし【特許請求の範囲】
【請求項１】
固形分量が０．５〜２質量％の水性コーティング剤組成物であって、
重合体（Ａ）の水分散体（ＡＤ）と、
無機酸化物（Ｂ）と、
ヒドロキシエチルセルロース系増粘剤（Ｃ）と、
（メタ）アクリル酸系増粘剤（Ｄ）と、
を、含有する水性コーティング剤組成物。
【請求項２】
前記（Ａ）成分として、水及び乳化剤の存在下で、ビニル単量体と加水分解性珪素化合物とを重合させて得られる重合体を含有する、請求項１に記載の水性コーティング剤組成物。
【請求項３】
前記（Ｂ）成分が、二酸化珪素である、請求項１又は２に記載の水性コーティング剤組成物。
【請求項４】
光触媒活性を有する無機酸化物（Ｅ）を、更に含有する、請求項１乃至３のいずれか一項に記載の水性コーティング剤組成物。
【請求項５】
フルオロカーボン界面活性剤（Ｆ）を、更に含有する、請求項１乃至４のいずれか一項に記載の水性コーティング剤組成物。
【請求項６】
退色性色素（Ｇ）を、更に含有する、請求項１乃至５のいずれか一項に記載の水性コーティング剤組成物。
【請求項７】
請求項１乃至６のいずれか一項に記載の水性コーティング剤組成物を含有する、水性塗料。
【請求項８】
請求項７に記載の水性塗料から得られる、塗膜。
【請求項９】
基材と、
前記基材の表面の少なくとも一部に形成された、請求項８に記載の塗膜と、
を、含有する塗装製品。
【請求項１０】
前記基材が、有機基材である、請求項９に記載の塗装製品。
【発明の詳細な説明】
【技術分野】
【０００１】
本発明は、水性コーティング剤組成物、水性塗料、塗膜、及び塗装製品に関する。
【背景技術】
【０００２】
従来から、建築外装、橋梁、タンク等の屋外構造物の表面は、塗料などにより塗装されているが、その塗膜表面は、空気中の埃、煤煙、砂等や、シーリング材から溶出する汚れ成分や、建物の排出口から排出される汚染物質等により汚染される。このような塗膜の汚染は、通常薄黒いものであり、建物や屋外構造物の美観を著しく損ねる。
【０００３】
従来、このような塗膜に関する各種の技術提案がなされている。
例えば、特許文献１には、有機質樹脂及びシリカを固形分重量比率１００：５０〜１００：５００で含むものであり、被覆層に含まれるシリカは、平均１次粒子径１〜２００ｎｍのシリカゾルに由来する凝集体であり、被覆層の塗布量は固形分で０．１〜５０ｇ／ｍ2である塗膜積層体が開示されている。
【先行技術文献】
【特許文献】
【０００４】
【特許文献１】特開２００７−１１８５６７号公報
【発明の概要】
【発明が解決しようとする課題】
【０００５】
しかしながら、特許文献１に記載の塗料は、垂直面に塗装する建築物の外装等において塗膜形成時に液だれを起こし、さらには、液だれによる塗料の溜り部は塗膜の膜厚が厚くなるため割れが生じる。この割れた部分には、埃、煤煙、砂等が付着することで汚染が生じるという問題を有している。
【０００６】
そこで、本発明は上記事情に鑑みなされたものであり、長期に亘って、外観や耐汚染性を高いレベルで維持できる塗膜が形成可能な水性コーティング剤組成物を提供することを目的とする。
【課題を解決するための手段】
【０００７】
本発明者らは、鋭意検討した結果、固形分量が０．５〜２質量％の水性コーティング剤組成物であって、重合体（Ａ）の水分散体（ＡＤ）と、無機酸化物（Ｂ）と、ヒドロキシエチルセルロース系増粘剤（Ｃ）と、（メタ）アクリル酸系増粘剤（Ｄ）と、を含有する水性コーティング剤組成物を用いることで上記課題の解決が図られることを見出し、本発明に到達した。
すなわち、本発明は以下のとおりである。
【０００８】
〔１〕
固形分量が０．５〜２質量％の水性コーティング剤組成物であって、
重合体（Ａ）の水分散体（ＡＤ）と、
無機酸化物（Ｂ）と、
ヒドロキシエチルセルロース系増粘剤（Ｃ）と、
（メタ）アクリル酸系増粘剤（Ｄ）と、
を、含有する水性コーティング剤組成物。
〔２〕
前記（Ａ）成分として、水及び乳化剤の存在下で、ビニル単量体と加水分解性珪素化合物とを重合させて得られる重合体を含有する、前記〔１〕に記載の水性コーティング剤組成物。
〔３〕
前記（Ｂ）成分が、二酸化珪素である、前記〔１〕又は〔２〕に記載の水性コーティング剤組成物。
〔４〕
光触媒活性を有する無機酸化物（Ｅ）を、更に含有する、前記〔１〕乃至〔３〕のいずれか一に記載の水性コーティング剤組成物。
〔５〕
フルオロカーボン界面活性剤（Ｆ）を、更に含有する、前記〔１〕乃至〔４〕のいずれか一に記載の水性コーティング剤組成物。
〔６〕
退色性色素（Ｇ）を、更に含有する、前記〔１〕乃至〔５〕のいずれか一に記載の水性コーティング剤組成物。
〔７〕
前記〔１〕乃至〔６〕のいずれか一に記載の水性コーティング剤組成物を含有する、水性塗料。
〔８〕
前記〔７〕に記載の水性塗料から得られる、塗膜。
〔９〕
基材と、
前記基材の表面の少なくとも一部に形成された、前記〔８〕に記載の塗膜と、
を、含有する塗装製品。
〔１０〕
前記基材が、有機基材である、前記〔９〕に記載の塗装製品。
【発明の効果】
【０００９】
本発明によれば、長期に亘って、外観や耐汚染性を高いレベルで維持できる塗膜が形成可能な水性コーティング剤組成物を提供することができる。
【発明を実施するための形態】
【００１０】
以下、本発明を実施するための形態（以下、「本実施形態」という。）について、説明する。以下の本実施形態は、本発明を説明するための例示であり、本発明を以下の内容に限定する趣旨ではない。本発明は、その要旨の範囲内で適宜に変形して実施できる。
【００１１】
〔水性コーティング剤組成物〕
本実施形態の水性コーティング剤組成物は、
固形分量が０．５〜２質量％の水性コーティング剤組成物であって、
重合体（Ａ）の水分散体（ＡＤ）と、
無機酸化物（Ｂ）と、
ヒドロキシエチルセルロース系増粘剤（Ｃ）と、
（メタ）アクリル酸系増粘剤（Ｄ）と、
を、含有する。
本実施形態の水性コーティング剤組成物から得られる塗膜は、長期に亘って、外観や耐汚染性を高いレベルで維持することができる。
【００１２】
（水性コーティング剤組成物の固形分量）
本実施形態の水性コーティング剤組成物は、固形分量（固形分の含有量）が、０．５〜２質量％である。
水性コーティング剤組成物中の固形分量が０．５質量％以上であると、水性コーティング剤組成物の塗工時における液だれを防止でき、２質量％以下であると塗膜の透明性が良好なものとなる。
水性コーティング剤組成物中の固形分量の下限値は、０．５質量％以上であり、好ましくは、０．７質量％以上であり、より好ましくは０．９質量％以上である。
水性コーティング剤中の固形分量の上限値は、２質量％以下であり、好ましくは１．５質量％以下であり、より好ましくは１．４質量％以下である。
【００１３】
塗膜として、その膜厚が薄いことが要求される場合や用途がある。そのような薄い膜厚の塗膜を形成しようとする場合、従来においては、水性コーティング剤組成物中の固形分量を低くする方法が試みられていた。
しかし、固形分量を低くすると、水性コーティング剤組成物（或いは水性塗料）の液だれが十分に防止できず、塗膜の外観等の劣化を招来するという問題が生じ得る。
一方、水性コーティング剤組成物（或いは水性塗料）の液だれを防止するため、水性コーティング剤組成物中の固形分量を高くすると、塗膜の膜厚が厚くなり過ぎ、膜厚が不均一になるといった問題や、塗膜の物性の劣化を招来するという問題が生じ得る。
本実施形態の水性コーティング剤組成物においては、上記した特定の成分組成を含有することで、液だれを防止でき、かつ、優れた物性を有する塗膜を形成することができる。さらには、薄い塗膜の形成も十分に可能である。またさらに、本実施形態の水性コーティング剤組成物中の固形分量を上記範囲とすることで、これらの効果を一層向上させることができる。
【００１４】
（水性コーティング剤組成物の成分）
＜重合体（Ａ）の水分散体（ＡＤ）＞
本実施形態の水性コーティング剤組成物は、重合体（Ａ）の水分散体（ＡＤ）を含有する。本明細書中、重合体（Ａ）を（Ａ）成分と記載する場合がある。
重合体（Ａ）としては、乳化重合等の方法で得られた重合体を用いることができる。具体的には、ラジカル重合、アニオン重合、カチオン重合のいずれかの重合反応を水性媒体中で行うことにより得られる重合体等が挙げられる。
【００１５】
（Ａ）成分としては、以下に限定されるものではないが、例えば、ポリ（メタ）アクリレート系重合体、ポリビニルアセテート系重合体、酢酸ビニル−（メタ）アクリル系重合体、エチレン酢酸ビニル系重合体、シリコーン系重合体、フッ素系重合体、ポリブタジエン系重合体、スチレンブタジエン系重合体、ＮＢＲ系重合体、ポリ塩化ビニル系重合体、塩素化ポリプロピレン系重合体、ポリエチレン系重合体、ポリスチレン系重合体、塩化ビニリデン系重合体、ポリスチレン−（メタ）アクリレート系重合体、スチレン−無水マレイン酸系重合体等に代表される単独重合体又は共重合体；シリコーン変性（メタ）アクリル系重合体、フッ素−（メタ）アクリル系重合体、（メタ）アクリル−シリコン系重合体、エポキシ−（メタ）アクリル系重合体等に代表される変性共重合体が挙げられる。
これらは１種単独で用いてもよいし、２種以上を併用してもよい。
なお、「（メタ）アクリレート」とは「アクリレート」及びそれに対応する「メタクリレート」を意味し、「（メタ）アクリル」とは「アクリル」及びそれに対応する「メタクリル」を意味する。
【００１６】
上記した重合体（Ａ）の単独重合体、共重合体、変性共重合体等（以下、これらを「重合体」と総称する場合がある。）は、水分散体の状態で得られることが好ましい。これら重合体の好適な態様としてはエマルジョンが挙げられ、その具体例としては、例えば、アクリルエマルジョン、アクリルシリコンエマルジョン等が挙げられる。これらは、例えば、（メタ）アクリル酸エステル等の単量体や後述する加水分解性珪素化合物等の乳化重合により得ることができる。
【００１７】
（Ａ）成分は、後述する無機酸化物（Ｂ）と相互作用することが可能な官能基を含有することが好ましい。ここでいう相互作用とは、化学的な相互作用であればよく、例えば、水素結合、共有結合、イオン結合、ファンデルワールス力が挙げられる。水素結合としては、例えば、金属酸化物粒子等が有する水酸基と重合体粒子が有する官能基（例えば、水酸基、アミノ基、アミド基等）との間の水素結合が挙げられる。共有結合としては、例えば、金属酸化物粒子等が有する水酸基と重合体粒子が有する水酸基との間での縮合反応（脱水縮合反応）により生じる共有結合が挙げられる。イオン結合としては、例えば、金属酸化物粒子等が有する水酸基と重合体粒子中のカチオン性基（例えば、アミノ基、イミノ基等）との間のイオン結合が挙げられる。
【００１８】
無機酸化物（Ｂ）と相互作用することが可能な官能基としては、以下に限定されるものではないが、例えば、アミド基、水酸基、カルボキシル基、カルボニル基、シラノール基、チオール基、アミノ基、イミノ基、ウレイド基等が挙げられる。これらの官能基は、１種のみ含有してもよいし、２種以上を含有してもよい。
【００１９】
本実施形態の水性コーティング剤組成物は、（Ａ）成分以外にも、上記重合体（Ａ）に含まれる官能基と反応する官能基を有する化合物を更に含んでもよい。このような化合物としては、以下に限定されるものではないが、例えば、（ポリ）イソシアネート化合物、（ポリ）エポキシ化合物、アミノ化合物、（ポリ）カルボキシ化合物、（ポリ）ヒドロキシ化合物、グリコール化合物、シラノール化合物、シリル化合物、アルコキシ化合物、（メタ）アクリレート化合物等が挙げられる。これらは１種単独で用いてもよいし、２種以上を併用してもよい。
【００２０】
（Ａ）成分は、水及び乳化剤の存在下で、ビニル単量体と加水分解性珪素化合物とを重合させて得られる重合体を含有することが好ましい。
これにより、塗膜の耐候性向上の効果が得られる。
【００２１】
（Ａ）成分の数平均粒子径は、特に限定されないが、好ましくは１０〜３００ｎｍであり、より好ましくは５０〜２００ｎｍであり、更に好ましくは８０〜１５０ｎｍである。
数平均粒子径が上記範囲である（Ａ）成分を用いることで、得られる塗膜の耐候性が一層向上する。さらに、数平均粒子径が１０ｎｍ以上であることで、塗膜の耐汚染性が一層向上し、数平均粒子径が３００ｎｍ以下であることで、塗膜の透明性が一層向上する。
なお、ここでいう数平均粒子径は、湿式粒度分析計を用いて測定することができる。
【００２２】
（Ａ）成分の製造に用いることができるビニル単量体としては、以下に限定されるものではないが、例えば、（メタ）アクリル酸エステル、芳香族ビニル化合物、シアン化ビニル化合物、カルボキシル基含有ビニル化合物、水酸基含有ビニル化合物、グリシジル基含有ビニル化合物、２級及び／又は３級アミド基を有するビニル化合物、アニオン型ビニル化合物等の官能基を含有するビニル単量体等が挙げられる。
【００２３】
（メタ）アクリル酸エステルとしては、以下に限定されるものではないが、例えば、炭素数１〜５０のアルキル基を有する（メタ）アクリル酸アルキルエステル、炭素数１〜１００のエチレンオキシド基を有する（ポリ）オキシエチレンジ（メタ）アクリレート等が挙げられる。これらの具体例としては、特に限定されず、例えば、（メタ）アクリル酸メチル、（メタ）アクリル酸エチル、（メタ）アクリル酸ｎ−ブチル、（メタ）アクリル酸２−エチルヘキシル、（メタ）アクリル酸メチルシクロヘキシル、（メタ）アクリル酸シクロヘキシル、（メタ）アクリル酸ラウリル、（メタ）アクリル酸ドデシル等が挙げられる。
【００２４】
（ポリ）オキシエチレンジ（メタ）アクリレートとしては、以下に限定されるものではないが、例えば、ジ（メタ）アクリル酸エチレングリコール、ジ（メタ）アクリル酸ジエチレングリコール、メトキシ（メタ）アクリル酸ジエチレングリコール、ジ（メタ）アクリル酸テトラエチレングリコール等が挙げられる。
【００２５】
芳香族ビニル化合物としては、以下に限定されるものではないが、例えば、スチレン、α−メチルスチレン、ｐ−ｔｅｒｔ−ブチルスチレン、クロロスチレン、ビニルトルエン等が挙げられる。
【００２６】
シアン化ビニル化合物としては、以下に限定されるものではないが、例えば、（メタ）アクリロニトリル、α−クロルアクリロニトリル等が挙げられる。
【００２７】
カルボキシル基含有ビニル化合物としては、以下に限定されるものではないが、例えば、（メタ）アクリル酸、クロトン酸、イタコン酸、マレイン酸、フマル酸、無水マレイン酸、又はイタコン酸、マレイン酸、フマル酸等の２塩基酸のハーフエステルが挙げられる。カルボキシル基を含有するビニル単量体を用いることによって、（Ａ）成分にカルボキシル基を導入することができる。これにより、エマルジョンとしての安定性を一層向上させ、外部からの分散破壊作用に対する高い抵抗力を塗膜に付与できるものと推測される（但し、本実施形態の作用はこれらに限定されない。）。導入するカルボキシル基は、その一部又は全部を、アンモニアやトリエチルアミン、ジメチルエタノールアミン等のアミン類やＮａＯＨ、ＫＯＨ等の塩基で中和することもできる。上記したビニル単量体の総量におけるカルボキシル基含有ビニル単量体の使用量は、耐水性の観点から、好ましくは０〜５０質量％であるが、これに限定されるものではない。
【００２８】
水酸基含有ビニル化合物としては、以下に限定されるものではないが、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等の（メタ）アクリル酸のヒドロキシアルキルエステル；ジ−２−ヒドロキシエチルフマレート、モノ−２−ヒドロキシエチルモノブチルフマレート、アリルアルコールやエチレンオキシド基の数が１〜１００である（ポリ）オキシエチレンモノ（メタ）アクリレート；プロピレンオキシド基の数が１〜１００である（ポリ）オキシプロピレンモノ（メタ）アクリレート、さらには、「プラクセルＦＭ、ＦＡモノマー」（ダイセル化学社製のカプロラクトン付加モノマーの商品名）や、その他のα，β−エチレン性不飽和カルボン酸のヒドロキシアルキルエステル類が挙げられる。
【００２９】
（ポリ）オキシエチレンモノ（メタ）アクリレートとしては、以下に限定されるものではないが、例えば、（メタ）アクリル酸エチレングリコール、メトキシ（メタ）アクリル酸エチレングリコール、（メタ）アクリル酸ジエチレングリコール、メトキシ（メタ）アクリル酸ジエチレングリコール、（メタ）アクリル酸テトラエチレングリコール、メトキシ（メタ）アクリル酸テトラエチレングリコール等が挙げられる。
【００３０】
（ポリ）オキシプロピレンモノ（メタ）アクリレートとしては、以下に限定されるものではないが、例えば、（メタ）アクリル酸プロピレングリコール、メトキシ（メタ）アクリル酸プロピレングリコール、（メタ）アクリル酸ジプロピレングリコール、メトキシ（メタ）アクリル酸ジプロピレングリコール、（メタ）アクリル酸テトラプロピレングリコール、メトキシ（メタ）アクリル酸テトラプロピレングリコール等が挙げられる。
【００３１】
上記したビニル単量体の総量における水酸基含有ビニル単量体の割合は、以下に限定されるものではないが、塗膜の耐水性の観点から、好ましくは０〜８０質量％であり、より好ましくは０．１〜５０質量％である。
【００３２】
グリシジル基含有ビニル化合物としては、以下に限定されるものではないが、例えば、グリシジル（メタ）アクリレート、アリルグリシジルエーテル、アリルジメチルグリシジルエーテル等が挙げられる。
【００３３】
上記したビニル単量体の中でも、グリシジル基含有ビニル単量体を使用すると（Ａ）成分の反応性が一層向上する。そのため、ヒドラジン誘導体、カルボン酸誘導体、イソシアネート誘導体等を用いて架橋させることで、耐溶剤性等が一層優れた塗膜を得ることができる。かかる観点から、上記したビニル単量体の総量における、グリシジル基含有ビニル単量体の使用量の総量は、好ましくは０〜５０質量％である。
【００３４】
２級及び／又は３級アミド基を有するビニル化合物としては、以下に限定されるものではないが、例えば、Ｎ−アルキル置換（メタ）アクリルアミド、Ｎ−アルキレン置換（メタ）アクリルアミド等が挙げられる。
【００３５】
Ｎ−アルキル置換（メタ）アクリルアミドとしては、以下に限定されるものではないが、例えば、Ｎ−メチル（メタ）アクリルアミド、Ｎ−エチル（メタ）アクリルアミド、Ｎ，Ｎ−ジメチル（メタ）アクリルアミド、Ｎ，Ｎ−ジエチルアクリルアミド、Ｎ−メチル−Ｎ−エチル（メタ）アクリルアミド、Ｎ−イソプロピル（メタ）アクリルアミド、Ｎ−ｎ−プロピル（メタ）アクリルアミド、Ｎ−メチル−Ｎ−ｎ−プロピル（メタ）アクリルアミド、Ｎ−メチル−Ｎ−イソプロピル（メタ）アクリルアミド、Ｎ−（メタ）アクリロイルピロリジン、Ｎ−（メタ）アクリロイルピペリジン、Ｎ−アクリロイルヘキサヒドロアゼピン、Ｎ−（メタ）アクリロイルモルホリン、Ｎ−ビニルピロリドン、Ｎ−ビニルカプロラクタム、Ｎ，Ｎ'−メチレンビス（メタ）アクリルアミド、Ｎ−ビニルアセトアミド、ジアセトン（メタ）アクリルアミド、Ｎ−メチロール（メタ）アクリルアミド等が挙げられる。
【００３６】
上記以外のビニル単量体としては、以下に限定されるものではないが、例えば、（メタ）アクリルアミド、エチレン、プロピレン、イソブチレン等のオレフィン類；ブタジエン等のジエン類；塩化ビニル、塩化ビニリデンフッ化ビニル、テトラフルオロエチレン、クロロトリフルオロエチレン等のハロオレフィン類；酢酸ビニル、プロピオン酸ビニル、ｎ−酪酸ビニル、安息香酸ビニル、ｐ−ｔｅｒｔ−ブチル安息香酸ビニル、ピバリン酸ビニル、２−エチルヘキサン酸ビニル、バーサチック酸ビニル、ラウリン酸ビニル等のカルボン酸ビニルエステル類；酢酸イソプロペニル、プロピオン酸イソプロペニル等のカルボン酸イソプロペニルエステル類；エチルビニルエーテル、イソブチルビニルエーテル、シクロヘキシルビニルエーテル等のビニルエーテル類；スチレン、ビニルトルエン等の芳香族ビニル化合物；酢酸アリル、安息香酸アリル等のアリルエステル類；アリルエチルエーテル、アリルフェニルエーテル等のアリルエーテル類；４−（メタ）アクリロイルオキシ−２，２，６，６−テトラメチルピペリジン、４−（メタ）アクリロイルオキシ−１，２，２，６，６−ペンタメチルピペリジン、パーフルオロメチル（メタ）アクリレート、パーフルオロプロピル（メタ）アクリレート、パーフルオロプロピルメチル（メタ）アクリレート、ビニルピロリドン、トリメチロールプロパントリ（メタ）アクリレート、（メタ）アクリル酸アリル等が挙げられる。これらは１種単独で用いてもよいし、２種以上を併用してもよい。
【００３７】
前記（Ａ）成分を重合反応によって製造する場合、使用するビニル単量体の重合生成物の分子量を制御する目的で、連鎖移動剤を使用してもよい。
連鎖移動剤としては、以下に限定されるものではないが、例えば、ｎ−オクチルメルカプタン、ｎ−ドデシルメルカプタン、ｔｅｒｔ−ドデシルメルカプタン等のアルキルメルカプタン類；ベンジルメルカプタン、ドデシルベンジルメルカプタン等の芳香族メルカプタン類；チオリンゴ酸等のチオカルボン酸又はこれらの塩若しくはこれらのアルキルエステル類；ポリチオール類；ジイソプロピルキサントゲンジスルフィド、ジ（メチレントリメチロールプロパン）キサントゲンジスルフィド等のジスルフィド類；チオグリコール、α−メチルスチレンのダイマー等のアリル化合物等が挙げられる。これらは１種単独で用いてもよいし、２種以上を併用してもよい。
【００３８】
上記したビニル単量体の総量に対する連鎖移動剤の使用量は、特に限定されないが、好ましくは０．００１〜３０質量％であり、より好ましくは０．０５〜１０質量％である。
【００３９】
重合体（Ａ）をビニル単量体と加水分解性珪素化合物との重合反応で製造する場合、当該重合体（Ａ）を製造するのに用いる加水分解性珪素化合物としては、以下に限定されるものではないが、例えば、下記式（１）で表される化合物、シランカップリング剤、及びこれらの縮合物が好ましいものとして挙げられる。
ＳｉＷxＲy      ・・・（１）
【００４０】
前記式（１）中、Ｗは、炭素数１〜２０のアルコキシ基、水酸基、炭素数１〜２０のアセトキシ基、ハロゲン原子、水素原子、炭素数１〜２０のオキシム基、エノキシ基、アミノキシ基及びアミド基からなる群より選ばれる少なくとも１種を表す。
Ｒは、直鎖状又は分岐状の炭素数１〜３０のアルキル基、炭素数５〜２０のシクロアルキル基、炭素数１〜２０のアルコキシ基、ハロゲン原子で置換されている炭素数６〜２０のアリール基からなる群より選ばれる少なくとも１種の基を表す。
ｘは１以上４以下の整数であり、ｙは０以上３以下の整数であり、ｘ＋ｙ＝４の関係を満たす。
Ｗが複数の場合、Ｒが複数の場合、それぞれのＷ及びＲは、互いに同一であっても異なっていてもよい。
【００４１】
式（１）で表される化合物としては、以下に限定されるものではないが、例えば、式（１）で表される珪素アルコキシド等が挙げられる。珪素アルコキシドとしては、加水分解速度の観点から、４官能の珪素アルコキシドが好ましい。
【００４２】
シランカップリング剤としては、加水分解性基（例えば、炭素数１〜２０のアルコキシ基、水酸基、炭素数１〜２０のアセトキシ基、ハロゲン原子、水素原子、炭素数１〜２０のオキシム基、エノキシ基、アミノキシ基及びアミド基からなる群より選ばれる少なくとも１種等）と、他の化合物との反応性を有する官能基（例えば、ビニル重合性基、エポキシ基、アミノ基、メタクリル基、チオール基、イソシアネート基等）を有する加水分解性珪素化合物（シランカップリング剤）等が挙げられる。このようなシランカップリング剤を加水分解性珪素化合物として用いることで、加水分解性珪素化合物とビニル単量体の重縮合物等同士を化学的に結合させることができる。これにより、相溶性が一層向上し、塗膜の透明性が一層向上する。
【００４３】
上記の中でも、ビニル重合性基及び／又はチオール基を少なくとも有するシランカップリング剤が好ましく、ビニル重合性基を少なくとも有するシランカップリング剤がより好ましい。
ビニル重合性基やチオール基は上記したビニル単量体との反応性が高いため、ビニル単量体との共重合反応や連鎖移動反応によって化学結合を効率的に形成できる。そのため、ビニル重合性基やチオール基を有するシランカップリング剤を用いることで、（Ａ）成分を構成する他の成分（例えば、ビニル単量体等）と効率よく複合化することができる。このような、加水分解性珪素化合物（或いはその重合生成物）及び／又はビニル単量体（或いはその重合生成物）等が化学結合により複合化された（Ａ）成分を用いることで、耐候性や強度等が一層向上した塗膜を得ることができる（但し、本実施形態の作用はこれらに限定されない。）。
【００４４】
ビニル重合性基を有するシランカップリング剤としては、以下に限定されるものではないが、例えば、３−（メタ）アクリルオキシプロピルトリメトキシシラン、３−（メタ）アクリルオキシプロピルトリエトキシシラン、３−（メタ）アクリロイルオキシプロピルメチルジメトキシシラン、３−（メタ）アクリロイルオキシプロピルトリｎ−プロポキシシラン、３−（メタ）アクリロイルオキシプロピルトリイソプロポキシシラン、ビニルトリメトキシシラン、ビニルトリエトキシシラン、アリルトリメトキシシラン、２−トリメトキシシリルエチルビニルエーテル等が好適なものとして挙げられる。
【００４５】
チオール基を有するシランカップリング剤としては、以下に限定されるものではないが、例えば、３−メルカプトプロピルトリメトキシシラン、３−メルカプトプロピルトリエトキシシラン等が好ましいものとして挙げられる。
【００４６】
式（１）で表される加水分解性珪素化合物及びシランカップリング剤としては、以下に限定されるものではないが、例えば、テトラメトキシシラン、テトラエトキシシラン、テトラ−ｎ−プロポキシシラン、テトライソプロポキシシラン、テトラ−ｎ−ブキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アクリルオキシプロピルトリエトキシシラン、３−（メタ）アクリロイルオキシプロピルトリ−ｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等が挙げられる。
これらの中でも、テトラアルコキシシラン類、トリアルコキシシラン類、ジアルコキシシラン類が好ましく、テトラエトキシシラン、メチルトリメトキシシラン、フェニルトリメトキシシラン、３−（メタ）アクリルオキシプロピルトリメトキシシラン、ジメチルジメトキシシランがより好ましく、加水分解速度が高いという観点から、４官能の珪素アルコキシドであるテトラメトキシシラン、テトラエトキシシランがさらに好ましい。
【００４７】
式（１）で表される化合物やシランカップリング剤の縮合物を、重合体（Ａ）を製造するのに用いる加水分解性珪素化合物として適用する場合、式（１）で表される化合物やシランカップリング剤の縮合物のポリスチレン換算の重量平均分子量は、特に限定されないが、好ましくは２００〜５０００であり、より好ましくは３００〜１０００である。重量平均分子量が上記範囲である縮合物を用いることで、重合安定性が一層向上する。
【００４８】
これらの式（１）で表される珪素アルコキシドやシランカップリング剤は、１種単独で用いてもよいし、２種以上を併用してもよい。その中でも、水性コーティング剤組成物や得られる塗膜の性能向上の観点から、式（１）で表される珪素アルコキシドとシランカップリング剤とを併用することが好ましく、テトラエトキシシラン、メチルトリメトキシシラン、フェニルトリメトキシシラン及びジメチルジメトキシシランからなる群より選ばれる少なくとも１種と、３−（メタ）アクリルオキシプロピルトリメトキシシランとを併用することがより好ましい。
【００４９】
（Ａ）成分１００質量部におけるビニル重合性基及び／又はチオール基を少なくとも有するシランカップリング剤の使用量の総量は、重合安定性の観点から、好ましくは０．０１〜２０質量部であり、より好ましくは０．１〜１０質量部である。
【００５０】
本実施形態においては、加水分解性珪素化合物として、上記したものに加えて、環状シロキサンオリゴマーを併用することができる。環状シロキサンオリゴマーの併用により、柔軟性等が一層優れた塗膜を得ることができる。
【００５１】
環状シロキサンオリゴマーとしては、以下に限定されるものではないが、例えば、下記式（２）で表される化合物が挙げられる。
（Ｒ'2ＳｉＯ）m      ・・・（２）
前記式（２）中、Ｒ'は、それぞれ独立して、水素原子、直鎖状又は分岐状の炭素数１〜３０のアルキル基、炭素数５〜２０のシクロアルキル基、炭素数１〜２０のアルコキシ基、及びハロゲン原子で置換されている炭素数６〜２０のアリール基からなる群より選ばれる少なくとも１種を表す。ｍは２以上２０以下の整数である。
【００５２】
環状シロキサンオリゴマーの中でも、反応性等の観点から、オクタメチルシクロテトラシロキサン等の環状ジメチルシロキサンオリゴマーが好ましい。
【００５３】
（Ａ）成分を製造する際には、加水分解性珪素化合物とともに、チタンアルコキシド、ジルコニウムアルコキシド、それらの縮合生成物又はキレート化物を併用することもできる。これらの化合物の併用により、耐水性等が一層優れた塗膜を得ることができる。
【００５４】
チタンアルコキシドとしては、以下に限定されるものではないが、例えば、テトラメトキシチタン、テトラエトキシチタン、テトラ−ｉ−プロポキシチタン、テトラ−ｎ−プロポキシチタン、テトラ−ｎ−ブトキシチタン、テトラ−ｓｅｃ−ブトキシチタン、テトラ−ｔｅｒｔ−ブトキシチタン等が挙げられる。
【００５５】
チタンアルコキシドの縮合物を用いる場合、そのポリスチレン換算の重量平均分子量は、特に限定されないが、好ましくは２００〜５０００であり、より好ましくは３００〜１０００である。
【００５６】
ジルコニウムアルコキシドとしては、以下に限定されるものではないが、例えば、テトラメトキシジルコニウム、テトラエトキシジルコニウム、テトラ−ｉ−プロポキシジルコニウム、テトラ−ｎ−プロポキシジルコニウム、テトラ−ｎ−ブトキシジルコニウム、テトラ−ｓｅｃ−ブトキシジルコニウム、テトラ−ｔｅｒｔ−ブトキシジルコニウムが挙げられる。
【００５７】
ジルコニウムアルコキシドが縮合物として使用されるとき、縮合物のポリスチレン換算の重量平均分子量は、特に限定されないが、好ましくは２００〜５０００であり、より好ましくは３００〜１０００である。
【００５８】
重合体（Ａ）を重合する際に用いるビニル単量体に対する加水分解性珪素化合物の質量比は、好ましくは０．５／９９．５〜９９．５／０．５であり、より好ましくは０．５／９９．５〜１５／８５である。
【００５９】
（Ａ）成分を製造する際には、金属化合物の遊離金属イオンに配位してキレート化物を形成するキレート化剤を併用することもできる。
好ましいキレート化剤としては、例えば、ジエタノールアミン、トリエタノールアミン等のアルカノールアミン類；エチレングリコール、ジエチレングリコール、プロピレングリコール等のグリコール類；アセチルアセトン；アセト酢酸エチル等が挙げられる。
キレート化剤の分子量は、以下に限定されるものではないが、好ましくは１万以下である。
これらのキレート化剤を用いることにより、加水分解性珪素化合物等の重合速度を制御することができ、水及び乳化剤の存在下における重合安定性が一層向上する。
キレート化剤の配合量は、特に限定されないが、配位させる遊離金属イオン１モル当たり、０．１モル〜２モルの割合であることが好ましい。
【００６０】
（Ａ）成分の製造に用いることができる乳化剤としては、以下に限定されるものではないが、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤；当該酸性乳化剤のアルカリ金属（Ｌｉ、Ｎａ、Ｋ等）塩、当該酸性乳化剤のアンモニウム塩；脂肪酸石鹸等のアニオン性界面活性剤；、例えば、アルキルトリメチルアンモニウムブロミド、アルキルピリジニウムブロミド、イミダゾリニウムラウレート等の４級アンモニウム塩、ピリジニウム塩、イミダゾリニウム塩型のカチオン性界面活性剤；ポリオキシエチレンアルキルアリールエーテル、ポリオキシエチレンソルビタン脂肪酸エステル、ポリオキシエチレンオキシプロピレンブロックコポリマー、ポリオキシエチレンジスチリルフェニルエーテル等のノニオン型界面活性剤；ラジカル重合性の二重結合を有する反応性乳化剤等が挙げられる。
【００６１】
これらの乳化剤の中でも、ラジカル重合性の二重結合を有する反応性乳化剤（反応性乳化剤）が好ましい。このような反応性乳化剤を用いることで、重合体（Ａ）の水分散安定性が非常に良好になるとともに、得られる塗膜の耐水性も一層向上する。
【００６２】
アニオン性の反応性乳化剤としては、以下に限定されるものではないが、例えば、スルホン酸基、スルホネート基又は硫酸エステル基及びこれらの塩を有するエチレン性不飽和単量体等が挙げられ、スルホン酸基、又はそのアンモニウム塩かアルカリ金属塩である基（アンモニウムスルホネート基、又はアルカリ金属スルホネート基）を有する化合物であることが好ましい。
例えば、アルキルアリルスルホコハク酸塩（例えば、三洋化成社製、「エレミノール（商標）ＪＳ−２０」、例えば、花王社製、「ラテムル（商標）Ｓ−１２０」、「ラテムルＳ−１８０Ａ」、「ラテムルＳ−１８０」等が挙げられる。）、例えば、ポリオキシエチレンアルキルプロペニルフェニルエーテル硫酸エステル塩（例えば、第一工業製薬社製、「アクアロン（商標）ＨＳ−１０」等が挙げられる。）、例えば、α−〔１−〔（アリルオキシ）メチル〕−２−（ノニルフェノキシ）エチル〕−ω−ポリオキシエチレン硫酸エステル塩（例えば、ＡＤＥＫＡ社製、「アデカリアソープ（商標）ＳＥ−１０Ｎ」等が挙げられる。）、例えば、アンモニウム−α−スルホナト−ω−１−（アリルオキシメチル）アルキルオキシポリオキシエチレン（例えば、第一工業製薬社製、「アクアロンＫＨ−１０２５」等が挙げられる。）、例えば、スチレンスルホン酸塩（例えば、東ソー有機化学社製、「スピノマー（商標）ＮａＳＳ」等が挙げられる）、例えば、α−〔２−〔（アリルオキシ）−１−（アルキルオキシメチル）エチル〕−ω−ポリオキシエチレン硫酸エステル塩（例えば、ＡＤＥＫＡ社製、「アデカリアソープ（商標）ＳＲ−１０２５」等が挙げられる。）、例えば、ポリオキシエチレンポリオキシブチレン（３−メチル−３−ブテニル）エーテルの硫酸エステル塩（例えば、花王社製、「ラテムル（商標）ＰＤ−１０４」等が挙げられる。）等が挙げられる。
これらの中でも、アンモニウム−α−スルホナト−ω−１−（アリルオキシメチル）アルキルオキシポリオキシエチレン、α−〔２−〔（アリルオキシ）−１−（アルキルオキシメチル）エチル〕−ω−ポリオキシエチレン硫酸エステル塩が好ましい。
【００６３】
また、ノニオン型の反応性乳化剤としては、例えば、α−〔１−〔（アリルオキシ）メチル〕−２−（ノニルフェノキシ）エチル〕−ω−ヒドロキシポリオキシエチレン（例えば、（ＡＤＥＫＡ社製、「アデカリアソープＮＥ−２０」、「アデカリアソープＮＥ−３０」、「アデカリアソープＮＥ−４０」等が挙げられる。）、例えば、ポリオキシエチレンアルキルプロペニルフェニルエーテル（例えば、第一工業製薬社製、「アクアロンＲＮ−１０」、「アクアロンＲＮ−２０」、「アクアロンＲＮ−３０」、「アクアロンＲＮ−５０」等が挙げられる。）、例えば、α−〔２−〔（アリルオキシ）−１−（アルキルオキシメチル）エチル〕−ω−ヒドロキシポリオキシエチレン（例えば、ＡＤＥＫＡ社製、「アデカリアソープ（商標）ＥＲ−１０」等が挙げられる。）、例えば、ポリオキシエチレンポリオキシブチレン（３−メチル−３−ブテニル）エーテル（例えば、花王社製、「ラテムル（商標）ＰＤ−４２０」等が挙げられる）等が挙げられる。
【００６４】
乳化剤の使用量は、重合体である（Ａ）成分の原料である加水分解性珪素化合物、及びビニル単量体の総量１００質量部に対して、好ましくは１０質量部以下であり、より好ましくは０．００１〜５質量部である。乳化剤の使用量を上記範囲とすることで、重合安定性が一層向上し、塗膜の耐水性が一層良好となる。
【００６５】
ビニル単量体及び加水分解性珪素化合物の重合は、重合触媒存在下で実施するのが好ましい。
【００６６】
ビニル単量体の重合触媒としては、特に限定されないが、熱又は還元性物質等によって自身がラジカル分解することで、ビニル単量体の付加重合を起こさせるラジカル重合触媒が好ましい。
このようなラジカル重合触媒としては、以下に限定されるものではないが、例えば、過硫酸塩、過酸化物、アゾビス化合物等が挙げられる。これらは水溶性であってもよいし、油溶性であってもよい。
【００６７】
ラジカル重合触媒としては、以下に限定されるものではないが、例えば、過硫酸カリウム、過硫酸ナトリウム、過硫酸アンモニウム、過酸化水素、ｔｅｒｔ−ブチルヒドロパーオキシド、ｔｅｒｔ−ブチルパーオキシベンゾエート、２，２−アゾビスイソブチロニトリル、２，２−アゾビス（２−ジアミノプロパン）ヒドロクロリド、２，２−アゾビス（２，４−ジメチルバレロニトリル）等が挙げられる。
【００６８】
ラジカル重合触媒の配合量は、特に限定されないが、ビニル単量体の総量１００質量部に対して、好ましくは０．００１〜５質量部である。なお、重合速度の促進や低温（例えば、７０℃以下等）での効率的な重合を望む場合、例えば、重亜硫酸ナトリウム、塩化第一鉄、アスコルビン酸塩、ロンガリット等の還元剤をラジカル重合触媒と併用することが好ましい。
【００６９】
加水分解性珪素化合物の重合触媒としては、以下に限定されるものではないが、例えば、塩酸、フッ酸等のハロゲン化水素類；酢酸、トリクロル酢酸、トリフルオロ酢酸、乳酸等のカルボン酸類；硫酸、ｐ−トルエンスルホン酸等のスルホン酸類；アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤類；酸性又は弱酸性の無機塩；フタル酸、リン酸、硝酸等の酸性化合物類；水酸化ナトリウム、水酸化カリウム、ナトリウムメチラート、酢酸ナトリウム、テトラメチルアンモニウムクロリド、テトラメチルアンモニウムヒドロキシド、トリブチルアミン、ジアザビシクロウンデセン、エチレンジアミン、ジエチレントリアミン、エタノールアミン類、γ−アミノプロピルトリメトキシシラン、γ−（２−アミノエチル）−アミノプロピルトリメトキシシラン等の塩基性化合物類；ジブチル錫オクチレート、ジブチル錫ジラウレート等の錫化合物が挙げられる。
【００７０】
これらの中で、加水分解性珪素化合物の重合触媒としては、重合触媒のみならず乳化剤としての機能も有する観点から、酸性乳化剤類が好ましい。酸性乳化剤類としては、炭素数５〜３０のアルキルベンゼンスルホン酸（例えば、ドデシルベンゼンスルホン酸等）がより好ましい。
【００７１】
ビニル単量体及び加水分解性珪素化合物の重合は、別々に実施することも可能であるが、同時に実施することにより複合化が効率よく達成できるので好ましい。
【００７２】
（Ａ）成分を得る好適な方法としては、例えば、乳化剤がミセルを形成するのに十分な量の水の存在下で、ビニル単量体及び加水分解性珪素化合物を重合させる、いわゆる乳化重合が挙げられる。乳化重合の具体的な方法としては、特に限定されず、例えば、ビニル単量体及び加水分解性珪素化合物は、そのまま又は乳化した状態で、一括若しくは分割で、又は連続的に反応容器中に滴下し、重合触媒の存在下、好ましくは大気圧〜１０ＭＰａの圧力下で、約３０〜１５０℃の反応温度で重合する方法等が挙げられる。
反応温度及び反応圧力は、反応条件等によっては上記した条件でなくてもよい。
乳化重合によって得られる乳化物中の固形分量は、特に限定されないが、好ましくは０．１〜７０質量％であり、より好ましくは１〜５５質量％であり、さらに好ましくは５〜３０質量％である。
【００７３】
乳化重合の際に粒子径をより制御したい場合は、予め水相中にエマルジョン粒子を存在させて重合させるシード重合法を採用することが好ましい。この場合の重合系のｐＨは、特に限定されないが、好ましくは１．０〜１０．０であり、より好ましくは１．０〜６．０である。このｐＨは、燐酸二ナトリウム、四硼酸ナトリウム（ボラックス等）、炭酸水素ナトリウム、アンモニア等のｐＨ緩衝剤を用いて調節することができる。
【００７４】
（Ａ）成分を製造する方法として、水及び乳化剤の存在下に、加水分解性珪素化合物及びビニル単量体を、必要により溶媒存在下で重合した後、重合生成物がエマルジョンとなるまで水を更に添加する手法も採用できる。但し、得られた（Ａ）成分の粒子径制御が容易であるといった観点等から、乳化重合が好ましい。
【００７５】
（Ａ）成分は、コアと、１層又は２層以上のシェル層とを有する、コア／シェル構造を有することが好ましい。
コア／シェル構造を有することで、得られる塗膜の機械的物性（強度と柔軟性のバランス等）が一層向上するため好ましい。（Ａ）成分のコア／シェル構造の確認は、例えば、透過型電子顕微鏡等による形態観察や粘弾性測定による解析等により行うことができる。
【００７６】
コア／シェル構造を有する（Ａ）成分を製造する方法としては、特に限定されるものではないが、多段乳化重合が好ましい方法として挙げられる。
ここでいう多段乳化重合とは、ビニル単量体や加水分解性珪素化合物を含有する組成の異なる２種類以上の反応溶液を調製し、これらを別々の段階に分けて重合させる方法である。
多段乳化重合の一例として、２段乳化重合によってコア／シェル構造を有する（Ａ）成分を合成する方法を中心に説明する。
２段乳化重合の一例としては、例えば、水及び乳化剤の存在下で、ビニル単量体及び／又は加水分解性珪素化合物を重合させてシード粒子を得る工程（第１段）と、得られたシード粒子の存在下で、加水分解性珪素化合物とビニル単量体とをそれぞれ重合する工程（第２段）とを有する方法等が挙げられる。
【００７７】
２段乳化重合による（Ａ）成分の製造は、第１系列（ビニル単量体及び／又は加水分解性珪素化合物）を供給して乳化重合する第１段の重合と、第１段に引き続き、第２系列（ビニル単量体及び／又は加水分解性珪素化合物）を供給し、水性媒体中において更に乳化重合する第２段の重合とからなる２段階の重合工程により行われる。この際、第２系列中の固形分量（Ｍ２）に対する第１系列中の固形分量（Ｍ１）の質量比（（Ｍ１）／（Ｍ２））は、特に限定されないが、好ましくは９／１〜１／９であり、より好ましくは８／２〜２／８である。
【００７８】
このような多段乳化重合を行うことで、粒子径がより均一な重合体粒子を得ることができる。多段乳化重合における原料の添加方法としては、第１段の重合においてシード粒子（コア）を作製し、その後に他の単量体等を追添加する方法等が好ましい。これにより、第１段の重合で得られるシード粒子（コア）の体積平均粒子径／数平均粒子径の比率が変動することなく、第２段の重合で得られる重合体粒子の粒子径を大きくすることも可能となる。
【００７９】
３段以上の多段乳化重合を実施する場合、２段重合と同様にして、重合の段数を増加させればよい。
【００８０】
本実施形態の水性コーティング剤組成物中の（Ａ）成分の含有量は、特に限定されないが、好ましくは０．４〜１．２質量％であり、より好ましくは０．４〜０．６質量％である。水性コーティング剤組成物中の（Ａ）成分の含有量を上記範囲とすることで、耐候性や耐汚染性が一層優れた塗膜を得ることができる。
【００８１】
本実施形態の水性コーティング剤組成物から得られる塗膜中の（Ａ）成分の含有量は、特に限定されないが、好ましくは３０．０〜８０．０質量％であり、より好ましくは４０．０〜７０．０質量％であり、更に好ましくは４５〜６５．０質量％である。塗膜中の（Ａ）成分の含有量を上記下限値以上とすることで、塗膜の耐候性が一層向上し、上記上限値以下とすることで、塗膜の耐汚染性が一層向上する。
【００８２】
＜無機酸化物（Ｂ）＞
本実施形態の水性コーティング剤組成物は、無機酸化物（Ｂ）を含有する。
本明細書中、無機酸化物（Ｂ）を、単に（Ｂ）成分と記載する場合がある。
無機酸化物（Ｂ）は、光触媒活性を有しない無機酸化物である。
ここでいう光触媒活性を有しないとは、光照射によって、酸化反応及び還元反応のいずれもが起こらないことをいう。
【００８３】
（Ｂ）成分としては、以下に限定されるものではないが、例えば、二酸化珪素（シリカ）、酸化アルミニウム（アルミナ）、珪酸カルシウム、酸化マグネシウム、酸化アンチモン、酸化ジルコニウム及びそれらの複合酸化物等が挙げられる。これらの中でも、表面水酸基が多いという観点から、二酸化珪素、酸化アルミニウム、酸化アンチモン、及びこれらの複合酸化物が好ましく、二酸化珪素がより好ましい。
【００８４】
無機酸化物（Ｂ）は、水和物等のコロイド粒子として存在していることが好ましい。すなわち、無機酸化物コロイド粒子であることにより、（Ａ）成分や（Ｃ）成分といった他の成分との更なる複合化も可能となり、水性コーティング剤組成物としての安定性が一層向上する。
【００８５】
無機酸化物（Ｂ）としての二酸化珪素は、コロイダルシリカであることが好ましい。コロイダルシリカとしては、二酸化珪素を基本単位とするシリカの水又は水溶性溶媒の分散体であるコロイダルシリカ等が挙げられる。
【００８６】
コロイダルシリカの製造方法は、特に限定されず、例えば、ゾル−ゲル法で調製することもできる。ゾル−ゲル法で調製する場合には、Werner Stober et al.; Journal of Colloid And Interface Science, vol. 26, pp. 62-69 (1968)や、Rickey D. Badley et al.; Lang muir 6, 792-801 (1990)や、「色材協会誌」、６１［９］４８８−４９３（１９８８）等を参照することができる。
【００８７】
（Ｂ）成分の数平均粒子径は、特に限定されないが、好ましくは１〜４００ｎｍであり、より好ましくは１〜１００ｎｍであり、さらに好ましく５〜３０ｎｍである。
（Ｂ）成分の数平均粒子径を１ｎｍ以上とすることで、水性コーティング剤組成物の貯蔵安定性が一層向上する。（Ｂ）成分の数平均粒子径を４００ｎｍ以下とすることで、得られる塗膜の透明性が一層向上する。なお、数平均粒子径は、湿式粒度分析計を用いて測定することができる。
【００８８】
コロイダルシリカは、水性分散液の状態で、酸性、塩基性のいずれでもよい。
【００８９】
水を分散媒体とする酸性のコロイダルシリカとしては、市販品を用いることもできる。このような市販品としては、以下に限定されるものではないが、例えば、日産化学工業社製の「スノーテックス（商標）−ＯＸＳ」、「スノーテックス−ＯＳ」、「スノーテックス−Ｏ」、「スノーテックス−Ｏ−４０」、「スノーテックス−ＯＬ」及び「スノーテックス−ＯＹＬ」、ＡＤＥＫＡ社製の「アデライト（商標）ＡＴ−２０Ｑ」、クラリアントジャパン社製の「クレボゾール（商標）２０Ｈ１２」及び「クレボゾール３０ＣＡＬ２５」等が挙げられる。
【００９０】
塩基性のコロイダルシリカとしては、アルカリ金属イオン、アンモニウムイオン、アミン等の添加により安定化されたコロイダルシリカが挙げられる。これらは市販品を用いることもできる。このような市販品としては、以下に限定されるものではないが、例えば、日産化学工業社製の「スノーテックス−ＸＳ」、「スノーテックス−Ｓ」、「スノーテックス−３０」、「スノーテックス−５０」、「スノーテックス−２０Ｌ」、「スノーテックス−ＸＬ」、「スノーテックス−ＹＬ」、「スノーテックス−ＺＬ」、「スノーテックス−ＮＸＳ」、「スノーテックス−ＮＳ」、「スノーテックス−Ｎ」、「スノーテックス−Ｎ４０」、「スノーテックス−ＣＸＳ」、「スノーテックス−Ｃ」、「スノーテックス−ＣＭ」、「スノーテックス−ＰＳ−Ｓ」及び「スノーテックスＰＳ−Ｍ」；ＡＤＥＫＡ製の「アデライトＡＴ−２０」、「アデライトＡＴ−３０」、「アデライトＡＴ−２０Ｎ」、「アデライトＡＴ−３０Ｎ」、「アデライトＡＴ−２０Ａ」、「アデライトＡＴ−３０Ａ」、「アデライトＡＴ−４０」及び「アデライトＡＴ−５０」；クラリアントジャパン社製の「クレボゾール３０Ｒ９」、「クレボゾール３０Ｒ５０」、「クレボゾール５０Ｒ５０」、デュポン社製の「ルドックス（商標）ＨＳ−４０」、「ルドックスＨＳ−３０」、「ルドックスＬＳ」、及び「ルドックスＳＭ−３０」等が挙げられる。
【００９１】
水溶性溶媒を分散媒体とするコロイダルシリカとしては、市販品を用いることもできる。このような市販品としては、以下に限定されるものではないが、例えば、日産化学工業社製の「ＭＡ−ＳＴ−Ｍ（粒子径２０〜２５ｎｍのメタノール分散タイプ）」、「ＩＰＡＳＴ（粒子径１０〜１５ｎｍのイソプロピルアルコール分散タイプ）」、「ＥＧ−ＳＴ（粒子径１０〜１５ｎｍのエチレングリコール分散タイプ）」、「ＥＧ−ＳＴ−ＺＬ（粒子径７０〜１００ｎｍのエチレングリコール分散タイプ）」、「ＮＰＣ−ＳＴ（粒子径１０〜１５ｎｍのエチレングリコールモノプロピルエーテール分散タイプ）」等が挙げられる。
【００９２】
上記したコロイダルシリカは、１種単独で用いてもよいし、２種以上を併用してもよい。さらに、少量成分として、アルミナやアルミン酸ナトリウム等を含んでいてもよい。また、コロイダルシリカは、安定剤として、無機塩基（水酸化ナトリウム、水酸化カリウム、水酸化リチウム、アンモニア等）や有機塩基（テトラメチルアンモニウム等）を含んでいてもよい。
【００９３】
本実施形態の水性コーティング剤組成物中の（Ｂ）成分の含有量は、特に限定されないが、好ましくは０．０５〜１．０質量％であり、より好ましくは０．１〜０．９質量％である。
水性コーティング剤組成物中の（Ｂ）成分の含有量を上記範囲とすることで、耐候性や耐汚染性が一層優れた塗膜を得ることができる。
【００９４】
本実施形態の水性コーティング剤組成物から得られる塗膜中の（Ｂ）成分の含有量は、特に限定されないが、好ましくは３．０〜７０質量％であり、より好ましくは３．０〜６０．０質量％であり、更に好ましくは５．０〜５０．０質量％である。塗膜中の（Ｂ）成分の含有量を上記下限値以上とすることで、塗膜の耐汚染性が一層向上し、上記上限値以下とすることで、塗膜の耐候性が一層向上する。
【００９５】
＜ヒドロキシエチルセルロース系増粘剤（Ｃ）＞
本実施形態の水性コーティング剤組成物は、ヒドロキシエチルセルロース系増粘剤（Ｃ）を含有する。本明細書中、ヒドロキシエチルセルロース系増粘剤（Ｃ）を、単に（Ｃ）成分と記載する場合がある。
ヒドロキシエチルセルロース系増粘剤（Ｃ）としては、ヒドロキシエチルセルロース及びこの変性物が挙げられる。
ヒドロキシエチルセルロース系増粘剤（Ｃ）としては、市販品を用いることもできる。このような市販品としては、以下に限定されるものではないが、例えば、ダイセルファインケム社製の「ＨＥＣダイセルＳＰ２００」、「ＨＥＣダイセルＳＰ４００」、「ＨＥＣダイセルＳＰ５００」、「ＨＥＣダイセルＳＰ５５０」、「ＨＥＣダイセルＳＰ６００」、「ＨＥＣダイセルＳＰ８００」、「ＨＥＣダイセルＳＰ８５０」及び「ＨＥＣダイセルＳＰ９００」、三昌社製の「サンヘック（商標）ＨＨ」、「サンヘックＨ」、「サンヘックＭ」及び「サンヘックＧ＆Ｌ」、住友精化社製の「ＨＥＣＳＺ−２５Ｆ」等が挙げられる。
これらのヒドロキシエチルセルロース系増粘剤（Ｃ）は、１種単独で用いてもよいし、２種以上を併用してもよい。
【００９６】
ヒドロキシエチルセルロース系増粘剤（Ｃ）の重量平均分子量は、特に限定されないが、好ましくは７０万〜２００万であり、より好ましくは１００万〜１６０万である。重量平均分子量が７０万以上であることにより、水性コーティング剤組成物の液だれを一層抑制できる。重量平均分子量が２００万以下であることにより、水性コーティング剤組成物から得られる塗膜の透明性が一層向上する。重量平均分子量は、ゲルパーミエーションクロマトグラフィー（ＧＰＣ）によって測定することができる。
【００９７】
本実施形態の水性コーティング剤組成物中の（Ｃ）成分の含有量は、特に限定されないが、好ましくは０．０５〜０．１質量％であり、より好ましくは０．０７〜０．０９質量％である。水性コーティング剤組成物中の（Ｃ）成分の含有量を上記範囲とすることにより、透明性と耐候性が一層優れた塗膜を得ることができる。
【００９８】
本実施形態の水性コーティング剤組成物から得られる塗膜中の（Ｃ）成分の含有量は、特に限定されないが、好ましくは２．０〜１０．０質量％であり、より好ましくは４．０〜９．０質量％である。塗膜中の（Ｃ）成分の含有量を上記下限値以上とすることで、塗膜の透明性が一層向上し、上記上限値以下とすることで、塗膜の耐候性が一層向上する。
【００９９】
＜（メタ）アクリル酸系増粘剤（Ｄ）＞
本実施形態の水性コーティング剤組成物は、（メタ）アクリル酸系増粘剤（Ｄ）を含有する。本明細書中、（メタ）アクリル酸系増粘剤（Ｄ）を、単に（Ｄ）成分と記載する場合がある。
（メタ）アクリル酸系増粘剤（Ｄ）は、（メタ）アクリル酸及び（メタ）アクリル酸エステルのうちの少なくとも（メタ）アクリル酸を含み、これらの（メタ）アクリル酸及び／又は（メタ）アクリル酸エステルを主成分とする共重合体からなるものである。
前記「主成分」とは、共重合体中、（メタ）アクリル酸及び／又は（メタ）アクリル酸エステルを、５０質量％以上含有することを言う。
この（メタ）アクリル酸としては、以下に限定されるものではないが、例えば、アクリル酸、メタクリル酸等が挙げられる。また、（メタ）アクリル酸エステルとしては、以下に限定されるものではないが、例えば、メタクリル酸メチル、（メタ）アクリル酸エチル、（メタ）アクリル酸イソプロピル、（メタ）アクリル酸ｎ−プロピル、（メタ）アクリル酸ｎ−ブチル、（メタ）アクリル酸イソブチル、（メタ）アクリル酸ヘキシル、（メタ）アクリル酸シクロヘキシル、（メタ）アクリル酸２−ヒドロキシエチル、（メタ）アクリル酸２−ヒドロキシプロピル、ポリエチレングリコールモノ（メタ）アクリレート、ポリプロピレングリコールモノ（メタ）アクリレート等が挙げられる。更に、他の単量体、例えば、クロトン酸、マレイン酸、フマル酸、イタコン酸、シトラコン酸、無水マレイン酸、アルリロニトリル、（メタ）アクリル酸アミド、Ｎ−メチロールアクリルアミド、メタクリル酸グリシジル等を共重合させてもよい。
【０１００】
（メタ）アクリル酸系増粘剤（Ｄ）は、通常、塩基性物質で中和して水溶液の状態で用いられる。塩基性物質としては、以下に限定されるものではないが、例えば、トリエタノールアミン、モノエタノールアミンなどのアルカノールアミン類、アンモニア、水酸化ナトリウム、水酸化カリウムなどの無機塩基、アルギニンなどの塩基性アミノ酸などが例示される。また、塩基性物質の添加量は、上記した共重合体を中和するのに充分な量であればよく、これら成分の種類や使用量に応じて適宜配合すればよい。
【０１０１】
（メタ）アクリル酸系増粘剤（Ｄ）は、粉末、水溶液、エマルジョンのいずれでもよい。
粉末の（メタ）アクリル酸系増粘剤（Ｄ）としては、市販品を用いることもできる。このような市販品としては、以下に限定されるものではないが、例えば、東亜合成社製の「アロン（商標）Ａ−２０Ｐ−Ｘ」、「アロンビス（商標）ＭＸ」、「ジュリマー（商標）ＡＣ−１０ＬＨＰ」、「ジュリマーＡＣ−１０ＳＨＰ」、「レオジック（商標）２６０Ｈ」、「レオジック２６２Ｌ」、「レオジック８４５Ｈ」、「ジュンロン（商標）ＰＷ−１２０」、「ジュンロンＰＷ−１２１」及び「ジュンロンＰＷ−１６０」等が挙げられる。
水溶液の（メタ）アクリル酸系増粘剤（Ｄ）としては、市販品を用いることもできる。このような市販品としては、以下に限定されるものではないが、例えば、東亜合成社製の「アロンＡ−２０Ｌ」、「アロンＡ−７１００」、「アロンＡ−１０Ｈ」、「アロンＡ−３０」、「アロンＡ−７２５５」、「アロンＡ−７１８５」及び「アロンＡ−７１９５」等が挙げられる。
【０１０２】
エマルジョンの（メタ）アクリル酸系増粘剤（Ｄ）としては、市販品を用いることもできる。このような市販品としては、以下に限定されるものではないが、例えば、東亜合成社製の「アロンＡ−７０７５」、「アロンＡ−７０５５」、「アロンＢ−３００Ｋ」及び「アロンＢ−５００」、サンノプコ社製「ＳＮシックナー（商標）６３０」、「ＳＮシックナー６３４」、「ＳＮシックナー６３６」及び「ＳＮシックナー６４０」等が挙げられる。
これらの（メタ）アクリル酸系増粘剤（Ｄ）は、１種単独で用いてもよいし、２種以上を併用してもよい。
【０１０３】
（メタ）アクリル酸系増粘剤（Ｄ）の重量平均分子量は、特に限定されないが、好ましくは１０万〜６００万であり、より好ましくは５０万〜５００万である。重量平均分子量が１０万以上であることにより、水性コーティング剤組成物の液だれを一層抑制できる。重量平均分子量が６００万以下であることにより、水性コーティング剤組成物から得られる塗膜の透明性が一層向上する。重量平均分子量は、ゲルパーミエーションクロマトグラフィー（ＧＰＣ）によって測定することができる。
【０１０４】
本実施形態の水性コーティング剤組成物中の（Ｄ）成分の含有量は、特に限定されないが、好ましくは０．００５〜０．１質量％であり、より好ましくは０．０１〜０．０７質量％である。水性コーティング剤組成物中の（Ｄ）成分の含有量を上記範囲とすることにより、透明性と耐候性が一層優れた塗膜を得ることができる。
【０１０５】
本実施形態の水性コーティング剤組成物から得られる塗膜中の（Ｄ）成分の含有量は、特に限定されないが、好ましくは０．５〜８．０質量％であり、より好ましくは１．０〜６．０質量％である。
塗膜中の（Ｄ）成分の含有量を上記下限値以上とすることで、塗膜の透明性が一層向上し、上記上限値以下とすることで、塗膜の耐候性が一層向上する。
【０１０６】
さらに、本実施形態の効果が得られる範囲内において、本実施形態の水性コーティング剤組成物は、他の増粘剤も併用してもよい。
他の増粘剤としては、以下に限定されるものではないが、例えば、多糖類系増粘剤、ビニルエーテル系増粘剤等が挙げられる。
【０１０７】
＜光触媒活性を有する無機酸化物（Ｅ）＞
本実施形態の水性コーティング剤組成物は、光触媒活性を有する無機酸化物（Ｅ）を更に含有することが好ましい。これにより、塗膜に光が照射されることで光触媒活性や親水性を発現させることができる。
本明細書中、無機酸化物（Ｅ）を、単に（Ｅ）成分と記載する場合がある。
【０１０８】
無機酸化物（Ｅ）としては、光触媒活性を有する無機酸化物であればよく、その種類は特に限定されない。
（Ｅ）成分としては、以下に限定されるものではないが、例えば、ＴｉＯ2、ＺｎＯ、ＳｒＴｉＯ3、ＢａＴｉＯ3、ＢａＴｉＯ4、ＢａＴｉ4Ｏ9、Ｋ2ＮｂＯ3、Ｎｂ2Ｏ5、Ｆｅ2Ｏ3、Ｔａ2Ｏ5、Ｋ3Ｔａ3Ｓｉ2Ｏ3、ＷＯ3、ＳｎＯ2、Ｂｉ2Ｏ3、ＢｉＶＯ4、ＮｉＯ、Ｃｕ2Ｏ、ＲｕＯ2、ＣｅＯ2；Ｔｉ、Ｎｂ、Ｔａ、及びＶからなる群より選ばれる少なくとも１種の元素を有する層状酸化物（例えば、特開昭６２−０７４４５２号公報、特開平０２−１７２５３５号公報、特開平０７−０２４３２９号公報、特開平０８−０８９７９９号公報、特開平０８−０８９８００号公報、特開平０８−０８９８０４号公報、特開平０９−２４８４６５号公報、特開平１０−０９９６９４号公報、特開平１０−２４４１６５号公報等）が挙げられる。
【０１０９】
（Ｅ）成分としては、化学的安定性、毒性、環境面等の観点から、好ましくはＴｉＯ2（酸化チタン）である。酸化チタンとしては、アナタース型、ルチル型、ブルッカイト型のいずれの結晶構造であってもよい。
【０１１０】
（Ｅ）成分は、光触媒活性を有する無機酸化物であって、その粒子表面を修飾処理された金属化合物であることが好ましい。粒子表面を修飾処理することにより、Ｈ2Ｏ2や・ＯＨ等の活性酸素種の発生量を抑制でき、下地塗膜の損傷を一層抑制することができる。
粒子表面を修飾する物質としては、以下に限定されるものではないが、例えば、シリカ、アルミ、銅酸化物、鉄酸化物等が挙げられる。これらの中でも、シリカが好ましい。なお、Ｆｅ、Ｃｕ、Ａｌ、Ｐｔ等の金属、塩化白金酸等の錯体で粒子表面を修飾しても同様の効果が得られる。
【０１１１】
（Ｅ）成分の表面を修飾処理する方法について、酸化チタンを一例にして説明する。
酸化チタンの表面を修飾処理する方法としては、特に限定されず、例えば、酸化チタンのスラリーに珪素化合物を添加し、中和処理等の工程を経て珪素の含水酸化物を析出させる方法等が挙げられる。
【０１１２】
珪素化合物としては、特に限定されず、例えば、ケイ酸ナトリウム等の水溶性ケイ酸アルカリ金属塩を用いることができる。これらの中でも、無色であり、酸化チタンゾルが着色しないという観点から、ケイ酸ナトリウムが好ましい。
【０１１３】
珪素の含水酸化物の処理量は、酸化チタンに対して酸化物基準で３〜２５質量％が好ましく、５〜２０質量％がより好ましい。
処理量が上記下限値以上であることで、活性酸素種量の増加を抑えることができるので、下地塗膜の損傷を防ぐことができる。また、処理量が上記上限値以下であることで、酸化チタンの凝集を抑制し、ゾルの粘度上昇も抑制できるので、分散性や透明性が一層向上する。
【０１１４】
本実施形態の水性コーティング剤組成物中の（Ｅ）成分の含有量は、特に限定されないが、好ましくは０．１〜０．３質量％であり、より好ましくは０．１５〜０．２０質量％である。水性コーティング剤の（Ｅ）成分の含有量を上記範囲とすることで、耐汚染性や透明性が一層優れた塗膜を得ることができる。
【０１１５】
本実施形態の水性コーティング剤組成物から得られる塗膜中の（Ｅ）成分の含有量は、特に限定されないが、好ましくは１０．０〜２５．０質量％であり、より好ましくは１５．０〜２０．０質量％である。塗膜中の（Ｅ）成分の含有量を上記下限値以上とすることで、塗膜の耐汚染性が一層向上し、上記上限値以下とすることで、塗膜の透明性が一層向上する。
【０１１６】
＜フルオロカーボン界面活性剤（Ｆ）＞
本実施形態の水性コーティング剤組成物は、フルオロカーボン界面活性剤（Ｆ）を更に含有することが好ましい。本明細書中、フルオロカーボン界面活性剤（Ｆ）を、単に（Ｆ）成分と記載する場合がある。
本実施形態の水性コーティング剤組成物が、（Ｆ）成分を含有することにより、本実施形態の水性コーティング剤組成物やこれを含む水性塗料を用いて塗装する際における、有機基材等への濡れ性が一層向上し、はじき等の外観上のトラブルも一層抑制することができる。さらには、塗膜の均一性も一層向上する。これらの理由としては定かではないが、（Ｆ）成分を含有することにより、水性コーティング剤組成物の表面著力を低下させることができるためと推測される（但し、本実施形態の作用はこれらに限定されない。）。
【０１１７】
（Ｆ）成分としては、特に限定されず、例えば、非イオン性両性界面活性剤、陰イオン性両性界面活性剤、陽イオン性両性界面活性剤等が挙げられる。これらの中でも、非イオン性両性界面活性剤が好ましく、より好ましくは、炭素数３〜２０のパーフルオロアルキル基を有する両性界面活性剤である。
炭素数３〜２０のパーフルオロアルキル基を有する両性界面活性剤としては、以下に限定されるものではないが、例えば、パーフルオロアルキルスルホン酸塩、パーフルオロアルキルカルボン酸塩、パーフルオロアルキルエチレンオキシド付加物等が挙げられる。これらの中でも、塗料の表面張力の低下の観点から、パーフルオロアルキルエチレンオキシド付加物が好ましい。パーフルオロアルキルエチレンオキシド付加物としては、例えば、市販品を用いることもできる。このような市販品としては、以下に限定されるものではないが、例えば、ＤＩＣ社製の「メガファック（商標）Ｆ−４４４」、ＡＧＣセイミケミカル社製の「サーフロン（商標）Ｓ−２４２」等が挙げられる。これらは１種単独で用いてもよいし、２種以上を併用してもよい。
【０１１８】
本実施形態の水性コーティング剤組成物中の（Ｆ）成分の含有量は、特に限定されないが、好ましくは０．０１〜０．１質量％であり、より好ましくは０．０２〜０．０５質量％である。（Ｆ）成分の含有量を上記下限値以上とすることで、得られる塗膜の均一性が一層向上する。（Ｆ）成分の含有量を上記上限値以下とすることで、得られる塗膜の耐候性が一層向上する。
【０１１９】
＜退色性色素（Ｇ）＞
本実施形態の水性コーティング剤組成物は、退色性色素（Ｇ）を更に含有することが好ましい。本明細書中、退色性色素（Ｇ）を、単に（Ｇ）成分と記載する場合がある。
本実施形態の水性コーティング剤組成物が退色性色素（Ｇ）を含有することにより、塗装忘れ、重複塗装、塗装むら等のトラブルを防ぐことができる。
【０１２０】
（Ｇ）成分としては、太陽光の照射により失色し、下地の意匠性を損ねないものが好ましい。失色までの時間は季節や照射方角等により異なるが、通常、目視で失色が確認されるまでの期間が、２０日以下であることが好ましく、より好ましくは１０日以下であり、更に好ましくは３日以下である。
【０１２１】
（Ｇ）成分としては、太陽光の照射で失色する性質を有するものであれば特に限定されるものではないが、好適例としては、メチレンブルー、クリスタルバイオレット、マラカイトグリーン、ブリリアントブルーＦＣＦ、エリスロシン、ニューコクシン、フロキシン、ローズベンガル、アシッドレッド、及びファーストグリーンＦＣＦからなる群より選ばれる１種等が挙げられる。これらの中でも、発色性が良く、失色速度も早い観点から、メチレンブルーがより好ましい。これらは１種単独で用いてもよいし、２種以上を併用してもよい。
【０１２２】
本実施形態の水性コーティング剤組成物中の（Ｇ）成分の含有量は、特に限定されないが、好ましくは０．０００５〜０．０１質量％であり、より好ましくは０．００１〜０．００３質量％である。水性コーティング剤組成物中の（Ｇ）成分の含有量を上記範囲とすることで、塗膜の発色性や退色性が一層向上する。ここでいう発色性とは、塗装面と未塗装面が色の違いから目視で区別される程度まで発色する性質をいい、退色性とは、基材の意匠性を損ねない色の程度まで退色する性質をいう。
【０１２３】
本実施形態の水性コーティング剤組成物から得られる塗膜中の（Ｇ）成分の含有量は、特に限定されないが、好ましくは０．０１〜０．５質量％であり、より好ましくは０．０５〜０．２質量％であり、更に好ましくは０．１〜０．２質量％である。（Ｇ）成分の含有量を上記下限値以上とすることで、塗膜の発色性が一層向上し、上記上限値以下とすることで、塗膜の退色性が一層向上する。
【０１２４】
＜その他の成分＞
本実施形態の水性コーティング剤組成物は、その効果が得られる範囲内において、必要に応じて、上記以外の他の成分を更に含有してもよい。このようなその他の成分としては、以下に限定されるものではないが、例えば、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、成膜助剤、防錆剤、可塑剤、潤滑剤、還元剤、防腐剤、防黴剤、防藻剤、消臭剤、黄変防止剤、静電防止剤又は帯電調整剤等が挙げられる。これらは１種単独で用いてもよいし、２種以上を併用してもよい。
【０１２５】
〔水性塗料〕
上記した水性コーティング剤組成物は、水性塗料として好適に用いることができる。
すなわち、本実施形態の水性塗料は、上記した水性コーティング剤組成物を含有するものである。
水性塗料は、本実施形態の水性コーティング剤組成物に、必要に応じて他の成分を混合することにより得られる。
前記他の成分としては、以下に限定されるものではないが、例えば、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、成膜助剤、防錆剤、可塑剤、潤滑剤、還元剤、防腐剤、防黴剤、防藻剤、消臭剤、黄変防止剤、静電防止剤、帯電調整剤等が挙げられる。
【０１２６】
本実施形態の水性塗料は、その用途や塗布対象の材料等に応じて、適宜好適な方法で塗布することができる。塗布方法としては、以下に限定されるものではないが、例えば、スプレー吹き付け法、フローコーティング法、ロールコート法、刷毛塗り法、ディップコーティング法、スピンコーティング法、スクリーン印刷法、キャスティング法、グラビア印刷法、フレキソ印刷法が挙げられる。
【０１２７】
〔塗膜〕
本実施形態の塗膜は、前記水性塗料を所定の塗布対象に塗布した後、乾燥させて揮発分を除去することにより得られる。この際、必要に応じて、４０〜１２０℃程度の温度での加熱処理や、紫外線照射処理等を更に行ってもよい。
【０１２８】
〔塗装製品〕
本実施形態の塗装製品は、基材と当該基材の表面の少なくとも一部に形成された、前記塗膜とを含有する。
本実施形態の塗装製品は、例えば、上記した水性塗料を各種基材の表面に塗布して乾燥させることにより得られる。
【０１２９】
本実施形態の塗装製品に使用する基材としては、その表面に塗膜が形成可能なものであれば特に限定されず、有機基材、無機基材のいずれでもよいが、耐候性、耐汚染性向上の観点から、有機基材が好ましい。
基材の材料としては、以下に限定されるものではないが、例えば、合成樹脂、天然樹脂などの有機基材；金属、セラミックス、ガラス、石、セメント、コンクリートなどの無機基材が挙げられる。これらは１種単独で用いてもよいし、２種以上を併用してもよい。
【０１３０】
前記合成樹脂としては、以下に限定されるものではないが、例えば、熱可塑性樹脂、硬化性樹脂（熱硬化性樹脂、光硬化性樹脂、湿気硬化性樹脂等）が挙げられる。
合成樹脂の具体例としては、以下に限定されるものではないが、例えば、シリコーン樹脂、アクリル樹脂、メタクリル樹脂、フッ素樹脂、アルキド樹脂、アミノアルキド樹脂、ビニル樹脂、ポリエステル樹脂、スチレン−ブタジエン樹脂、ポリオレフィン樹脂、ポリスチレン樹脂、ポリケトン樹脂、ポリアミド樹脂、ポリカーボネート樹脂、ポリアセタール樹脂、ポリエーテルエーテルケトン樹脂、ポリフェニレンオキシド樹脂、ポリスルフォン樹脂、ポリフェニレンスルホン樹脂、ポリエーテル樹脂、ポリ塩化ビニル樹脂、ポリ塩化ビニリデン樹脂、尿素樹脂、フェノール樹脂、メラミン樹脂、エポキシ樹脂、ウレタン樹脂、シリコーン−アクリル樹脂等が挙げられる。
【０１３１】
天然樹脂としては、以下に限定されるものではないが、例えば、セルロース系樹脂、天然ゴム等のイソプレン系樹脂、カゼイン等のタンパク質系樹脂等が挙げられる。
【０１３２】
基材が上記した合成樹脂や天然樹脂等を用いた樹脂製の基材である場合、必要に応じて、コロナ放電処理、フレーム処理、プラズマ処理等の表面処理が施されていてもよい。
本実施形態の塗装製品は、基材と、その基材上に形成された上記塗膜とを備えるものであり、その塗膜はコーティング等としても有用である。
【０１３３】
本実施形態の水性コーティング組成物により得られる塗膜は、長期に亘り、外観や防汚染性を高いレベルで維持できるため、従来では使用困難であった環境にも好適に用いることができる。
かかる観点から、本実施形態の塗装製品としては、以下に限定されるものではないが、例えば、建材、建物外装、建物内装、窓枠、窓ガラス、各種レンズ、構造部材、住宅等建築設備、車両用照明灯のカバー及び窓ガラス、機械装置や物品の外装、防塵カバー及び塗装、表示機器、そのカバー、交通標識、各種表示装置、広告塔等の表示物、道路用及び鉄道用等の遮音壁、橋梁、ガードレールの外装及び塗装、トンネル内装及び塗装、碍子、太陽電池カバー、太陽熱温水器集熱カバー等外部で用いられる電子、電気機器の外装部、特に透明部材、ビニールハウス、温室等の外装が挙げられる。
【０１３４】
本実施形態の塗装製品の製造方法としては、例えば、基材の表面の少なくとも一部に上記した水性塗料（又は水性コーティング剤組成物）を塗布し、必要に応じて乾燥等を行うことで、塗膜を形成させる方法が挙げられるが、これに限定されるものではない。例えば、本実施形態の塗膜を、基材上に塗布した後、その塗膜をその基材から剥離させて、別の基材に接着してもよい。あるいは、本実施形態の塗膜を、基材上に塗布した後、その基材と密着させた状態で、別の基材に接着させてもよい。
【０１３５】
本実施形態の水性コーティング剤組成物は、各種の水性塗料に配合してもよい。かかる水性塗料は、外観や耐汚染性、さらには透明性、耐候性等に優れた塗膜を形成することができる。このように、本実施形態の塗膜は、外観や耐汚染性、さらには透明性、耐候性等にも優れており、建築物の外装塗料等を含む広い用途に用いることができる。
【実施例】
【０１３６】
以下、実施例及び比較例によって、本発明を更に詳細に説明するが、本発明は以下の実施例に限定されるものではない。
【０１３７】
後述する実施例及び比較例における物性の測定方法を以下に記載する。
（物性の測定方法）
＜１．固形分量＞
試料２ｇをアルミ皿にとり、１５０℃で１時間加熱した。加熱前後の試料の質量を測定し、その差分から固形分量（質量％）を計算した。
【０１３８】
＜２．数平均粒子径＞
ローディングインデックスが１．５〜３．０となるようイオン交換水を加えて希釈し、湿式粒度分析計（日機装社製、「マイクロトラックＵＰＡ−９２３０」）を用いて測定した。測定条件を以下に示す。
・ローディングインデックス；１．５〜３．０
・測定時間：６０秒
・測定回数：３回
【０１３９】
＜３．粘度＞
ＢＭ型粘度計（東機産業社製）を用いて測定した。測定条件を以下に示す。
・温度：２３℃
・ローター：Ｎｏ１
・回転数：６０ｒｐｍ
【０１４０】
＜４．ガラス転移温度＞
セイコーインスツル社製、「ＤＣＳ６２２０」を用いて、昇温速度１０℃／分の測定条件で測定し、得られたＤＳＣ曲線の変極点よりガラス転移温度を求めた。なお、測定条件を以下に示す。
・測定用セル：アルミニウム製容器
・測定用サンプルの作製：アルミニウム製容器に測定試料としての重合体エマルジョン４０ｍｇを入れて、１３０℃で１時間乾燥させた。
【０１４１】
＜５．塗膜外観（液だれ）＞
後述するエナメル塗料を予め塗装した７ｃｍ×１５ｃｍ基材の片面（エナメル塗料を予め塗装した面）に、水性コーティング剤組成物の塗付量が２５ｇ／ｍ2の割合となるようにスプレーを用いて塗装した。塗装した基材を垂直に保ち、温度２３℃、相対湿度５０％での条件下で１０分間静置した後の液だれの度合いを、目視にて評価した。塗装外観（液だれ）は、以下の基準に準じて評価した。
○：ほとんど液だれが確認されなかった。
△：多少の液だれが確認された。
×：多くの液だれが確認された。
【０１４２】
＜６．光沢＞
光沢計（ＢＹＫガードナー社製、「マイクロトリグロスμ」）を用いて、測定試料の６０°光沢度を測定した。
【０１４３】
＜７．水性コーティング剤組成物塗装後の光沢保持率＞
後述するエナメル塗料を予め塗装した７ｃｍ×１５ｃｍ基材の片面（エナメル塗料を予め塗装した面）に、水性コーティング剤組成物の塗付量が２５ｇ／ｍ2の割合となるようにスプレーを用いて一回目の塗装を行った。塗装した基材を垂直に保ち、温度２３℃、相対湿度５０％の条件下で２時間静置した後、二回目の塗装を一回目と同様に行った。塗装した基材を垂直に保ち、温度２３℃、相対湿度５０％の条件下で２４時間静置した後の６０°光沢度を、光沢計（ＢＹＫガードナー社製、「マイクロトリグロスμ」）を用いて測定した。また、水性コーティング剤組成物を塗装する前の基材表面の６０°光沢度も、光沢計を用いて予め測定した。
そして、下記式に基づき、光沢保持率を算出した。
光沢保持率の値が高い程、透明性に優れ、基材の意匠を損なわず良好であることを示す。
光沢保持率（％）＝水性コーティング剤組成物塗装後の６０°光沢度／水性コーティング剤組成物塗装前の６０°光沢度×１００
【０１４４】
＜８．耐候性試験３０００時間後の光沢保持率＞
後述するエナメル塗料を予め塗装した７ｃｍ×１５ｃｍ基材の片面（エナメル塗料を予め塗装した面）に、水性コーティング剤組成物の塗付量が２５ｇ／ｍ2の割合となるようにスプレーを用いて一回目の塗装を行った。塗装した基材を垂直に保ち、温度２３℃、相対湿度５０％の条件下で２時間静置した後、二回目の塗装を一回目と同様に行った。塗装した基材を垂直に保ち、温度２３℃、相対湿度５０％の条件下で２４時間静置し、試験板とした。
スガ試験機社製、「サンシャインウェザーメーター」を使用して、この試験板の曝露試験（ブラックパネル温度６３℃、降雨１８分／２時間）を行った。曝露試験前後の６０°光沢度を光沢計（ＢＹＫガードナー社製、「マイクロトリグロスμ」）を用いてそれぞれ測定した。
そして、下記式に基づき、光沢保持率を算出した。光沢保持率の値が高い程、耐候性が良好であることを示す。
なお、エナメル塗料を予め塗装した基材のみの６０°光沢保持率は、９５％であった。
光沢保持率（％）＝曝露試験後の６０°光沢度／曝露試験前の６０°光沢度×１００
【０１４５】
＜９．耐汚染性＞
後述するエナメル塗料を予め塗装した７ｃｍ×１５ｃｍ基材の片面（エナメル塗料を予め塗装した面）に、水性コーティング剤組成物の塗付量が２５ｇ／ｍ2の割合となるようにスプレーを用いて一回目の塗装を行った。塗装した基材を垂直に保ち、温度２３℃、相対湿度５０％の条件下で２時間静置した後、二回目の塗装を一回目と同様に行った。
塗装した基材を垂直に保ち、温度２３℃、相対湿度５０％の条件下で２４時間静置し、試験板とした。
試験板を一般道路（トラック通行量５００〜１０００台／日程度）に面したフェンスに貼り付けて６ヶ月間又は１年間静置した。
静置後の試験板の汚染の度合いを、以下の基準に準じて目視で評価した。
なお、エナメル塗料を予め塗装した基材のみで評価した結果は、６ヶ月間、１年間共に「×」の評価であった。
○：ほとんど汚れが確認されなかった。
△：多少の汚れが確認された。
×：多量の汚れが確認された。
【０１４６】
＜１０．湿式分解性能＞
後述するエナメル塗料を予め塗装した７ｃｍ×１５ｃｍ基材の片面（エナメル塗料を予め塗装した面）に、水性コーティング剤組成物の塗付量が２５ｇ／ｍ2の割合となるようにスプレーを用いて一回目の塗装を行った。
塗装した基材を垂直に保ち、温度２３℃、相対湿度５０％の条件下で２時間静置した後、二回目の塗装を一回目と同様に行った。
塗装した基材を垂直に保ち、温度２３℃、相対湿度５０％の条件下で２４時間静置し、試験板とした。
この試験板について、ＪＩＳ  Ｒ１７０３−２（ファインセラミックス−光触媒材料のセルフクリーニング性能試験方法−第２部：湿式分解性能）に準拠して試験を行い、分解活性指数を求めた。
分解活性指数が高いほど、セルフクリーニング性が良好であることを示す。
【０１４７】
前記物性の測定方法において用いた測定用サンプルの基材の製造方法を下記に記載する。
＜エナメル塗料を予め塗装した７ｃｍ×１５ｃｍの基材の作製＞
・顔料ディスパージョンの作製
分散剤（ＢＡＳＦジャパン社製、「Ｐｉｇ．Ｄｉｓｐｅｒｓｅｒ  ＭＤ２０」）５．３５ｇ、アンモニア水０．５０ｇ、プロピレングリコール２３．５０ｇ、水１４７．５０ｇ、酸化チタン（塩素法ルチル型酸化チタン；石原産業社製、「タイペークＣＲ−９７」）３３３．５０ｇ、消泡剤（変性シリコーン系；サンノプコ社製、「ＳＮデフォーマー１３１０」）２．８５ｇの配合物を、卓上サンドミル（カンペパピオ社製、バッチ式卓上サンドミル）にて２０分間分散させて、顔料ディスパージョンを得た。
【０１４８】
・エナメル塗料の作製
製造例１の重合体エマルジョン１０９．０ｇに２，２，４−トリメチル−１，３−ブタンジオールイソブチレート（チッソ社製、「ＣＳ−１２」）１０．０ｇ、エチレングリコールモノブチルエーテル５０質量部と水５０質量部の混合液１０．０ｇ、上記で得た顔料ディスパージョン５１．４ｇ、増粘剤（ＡＤＥＫＡ社製、「アデカノールＵＨ−４３８」）の１０％水溶液０．５ｇを添加し、１時間混合してエナメル塗料を得た。
【０１４９】
・エナメル塗料を予め塗装した７ｃｍ×１５ｃｍの基材の作製
７ｃｍ×１５ｃｍの硫酸アルマイト板に上記で得たエナメル塗料を、ワイヤーコーターＮｏ５０を用いて塗装、温度２３℃、相対湿度５０％で４８時間乾燥させ、エナメル塗料を予め塗装した７ｃｍ×１５ｃｍの基材を得た。得られた基材の光沢度は７５であった。
【０１５０】
後述する実施例及び比較例において用いる重合体の水分散体（製造例１〜５）、光触媒活性を有する無機酸化物（製造例６〜７）の製造方法を以下に記載する。
〔製造例１〕
＜重合体エマルジョンの合成＞
還流冷却器、滴下槽、温度計及び攪拌装置を有する反応器に、イオン交換水２９０ｇ、反応性乳化剤（ＡＤＥＫＡ製、「アデカリアソープＳＲ−１０２５」；固形分量２５質量％水溶液）８．０ｇを投入した後、攪拌しながら反応器中の温度を８０℃に加温した。この反応器に、過硫酸アンモニウムの２質量％水溶液１０ｇを投入した。その５分後に、メタクリル酸メチル２５ｇ、メタクリル酸シクロヘキシル５０ｇ、アクリル酸ブチル１５ｇ、メタクリル酸５ｇ、メタクリル酸２−ヒドロキシエチル１０ｇ、反応性乳化剤（ＡＤＥＫＡ社製、「アデカリアソープＳＲ−１０２５」；固形分量２５質量％水溶液）４．０ｇ、過硫酸アンモニウムの２質量％水溶液１５ｇ及びイオン交換水４８ｇからなる乳化混合液を、滴下槽より４０分かけて滴下した。滴下中は反応容器の温度を８０℃に維持した。滴下終了後も反応器中の温度を８０℃に維持して３０分間攪拌を続けた。
次に、メタクリル酸メチル１０９ｇ、メタクリル酸シクロヘキシル１６０ｇ、アクリル酸ブチル１２３ｇ及びメタクリル酸８ｇの混合液と、反応性乳化剤（ＡＤＥＫＡ社製、「アデカリアソープＳＲ−１０２５」；固形分量２５質量％水溶液）１６．０ｇ、過硫酸アンモニウムの２質量％水溶液６０ｇ及びイオン交換水１９２ｇからなる乳化混合液と、３−メタクリロキシプロピルトリメトキシシラン１ｇ、ジメチルジメトキシシラン２０ｇ及びメチルトリメトキシシラン２０ｇからなる混合液とを、別々の滴下槽より、反応器中の温度を８０℃に維持した状態で、１６０分かけて滴下した。さらに、滴下終了後も反応器中の温度を８０℃に維持して２時間攪拌を続けた。室温まで冷却後、２５％アンモニア水溶液を反応液に添加してｐＨを８に調整してから１００メッシュの金網で反応液を濾過して、重合体エマルジョンを得た。得られた重合体エマルジョンの固形分量は４４．５質量％であった。
この重合体エマルジョンに含まれる重合体について、上記した方法に準拠してＤＳＣ曲線の変極点より求めたガラス転移温度は、４０℃であった。
【０１５１】
〔製造例２〕
＜重合体（Ａ−１）の水分散体（ＡＤ−１）の合成＞
還流冷却器、滴下槽、温度計及び攪拌装置を有する反応器に、イオン交換水５００ｇ、反応性乳化剤（ＡＤＥＫＡ社製、「アデカリアソープＳＲ−１０２５」；固形分量２５質量％水溶液）８．０ｇ、過硫酸アンモニウムの２質量％水溶液１５ｇを投入した後、攪拌下で反応器中の温度を、８０℃に加温した。この反応器中に、メタクリル酸メチル４００ｇ、メタクリル酸シクロヘキシル２５０ｇ、アクリル酸ｎ−ブチル３００ｇ、２−ヒドロキシエチルメタクリレート２０ｇ、メタクリル酸３０ｇ、反応性乳化剤（ＡＤＥＫＡ社製、「アデカリアソープＳＲ−１０２５」；固形分量２５質量％水溶液）４０ｇ、過硫酸アンモニウムの２質量％水溶液５０ｇ、イオン交換水７００ｇからなる乳化混合液を、反応器中の温度を８０℃に維持した状態で約４時間かけて滴下した。
滴下終了後も反応器中の温度を８０℃に維持して２時間攪拌を続けた。
室温まで冷却後、反応器中の反応液の水素イオン濃度を測定したところ、ｐＨ２．１であった。
２５％アンモニア水溶液を反応液に添加してｐＨを８に調整した後、１００メッシュの金網で反応液を濾過した。
さらに、イオン交換水で固形分量が１０．０質量％となるように調整し、数平均粒子径が１３０ｎｍの重合体（Ａ−１）の水分散体（ＡＤ−１）を得た。
【０１５２】
〔製造例３〕
＜重合体（Ａ−２）の水分散体（ＡＤ−２）の合成＞
還流冷却器、滴下槽、温度計及び攪拌装置を有する反応器に、イオン交換水６０９ｇ、反応性乳化剤（花王社製、「ラテムルＳ−１８０Ａ」）の２５％水溶液１０ｇ、メタクリル酸シクロヘキシル２６ｇ、メタクリル酸ｎ−ブチル８ｇ、メタクリル酸メチル１４ｇ、アクリル酸ｎ−ブチル２．５ｇ、メタクリル酸０．８ｇ、アクリル酸０．８ｇ、アクリルアミド０．４ｇを投入した後、攪拌下で反応器中の温度を８０℃に加温した。この反応器中に、過硫酸アンモニウムの２質量％水溶液５ｇ、３−メタクリロキシプロピルトリメトキシシラン１ｇ、メチルトリメトキシシラン６８ｇ、ジメチルジメトキシシラン２７ｇを投入した。その後、重合開始による発熱が確認されてから、反応器中の温度を８５℃に加温して３０分間保持した。
次に、反応器中の温度を８０℃に降温・維持した状態で、イオン交換水４５ｇ、反応性乳化剤（花王社製、「ラテムルＳ−１８０Ａ」）の２５％水溶液１０ｇ、メタクリル酸シクロヘキシル２６ｇ、メタクリル酸ｎ−ブチル８ｇ、メタクリル酸メチル１４ｇ、アクリル酸ｎ−ブチル２．５ｇ、メタクリル酸０．８ｇ、アクリル酸０．８ｇ、アクリルアミド０．４ｇ、過硫酸アンモニウムの２質量％水溶液５ｇからなる乳化混合液と、メチルトリメトキシシラン４６ｇ、ジメチルジメトキシシラン１８ｇからなる混合液とを、その反応器中へ別々の滴下槽から、３０分かけて注入し、さらに８０℃で２時間維持した。
次に、反応器中の温度を８０℃に維持した状態で、イオン交換水１３０ｇ、反応性乳化剤（花王社製、「ラテムルＳ−１８０Ａ」）の２５％水溶液５０ｇ、メタクリル酸シクロヘキシル１２３ｇ、メタクリル酸ｎ−ブチル３７ｇ、メタクリル酸メチル４ｇ、アクリル酸ｎ−ブチル７９ｇ、メタクリル酸４ｇ、過硫酸アンモニウムの２質量％水溶液１２ｇからなる乳化混合液と、３−メタクリロキシプロピルトリメトキシシラン２ｇ、メチルトリメトキシシラン１７０ｇ、ジメチルジメトキシシラン６８ｇからなる混合液とを、反応器中へ別々の滴下槽から、２時間かけて注入し、さらに８０℃で１．５時間維持した。
室温まで冷却後、反応器中の反応液の水素イオン濃度を測定したところ、ｐＨ２．８であった。
次に、２５％アンモニア水溶液を反応液に添加してｐＨを８に調整した後、１００メッシュの金網で濾過した。
さらに、イオン交換水で固形分量が１０．０質量％となるように調整し、数平均粒子径が１２７ｎｍの重合体（Ａ−２）の水分散体（ＡＤ−２）を得た。
【０１５３】
〔製造例４〕
＜重合体（Ａ−３）の水分散体（ＡＤ−３）の合成＞
還流冷却器、滴下槽、温度計及び攪拌装置を有する反応器に、イオン交換水８８０ｇ、１０質量％のドデシルベンゼンスルホン酸水溶液１０．０ｇを投入した後、攪拌下で反応器中の温度を８０℃に加温した。この反応器中に、ジメチルジメトキシシラン８３．４ｇ、フェニルトリメトキシシラン７３．０ｇ、メチルトリメトキシシラン４２．６ｇからなる混合液を、反応器中の温度を８０℃に維持した状態で約２時間かけて同時に滴下した。
その後、反応器中の温度を８０℃に維持して３０分攪拌を続けた。次に、１０質量％のドデシルベンゼンスルホン酸水溶液５．６ｇを投入した後、反応器中の温度を８０℃に維持して２時間攪拌を続けた。次に、メタクリル酸メチル２２．５ｇ、アクリル酸ｎ−ブチル１１．２ｇ、フェニルトリメトキシシラン１２．３ｇ、テトラエトキシシラン２８．６ｇ、３−メタクリロキシプロピルトリメトキシシラン１．１ｇからなる混合液と、アクリル酸０．９ｇ、反応性乳化剤（ＡＤＥＫＡ社製、「アデカリアソープＳＲ−１０２５」；固形分量２５質量％水溶液）１．５ｇ、反応性乳化剤（第一工業製薬社製、「アクアロンＫＨ−１０２５」；固形分量２５質量％水溶液）０．８ｇ、過硫酸アンモニウムの０．５質量％水溶液１４６．４ｇ、イオン交換水２５６．４ｇからなる混合液とを、反応器中の温度を８０℃に維持した状態で、約２時間かけて同時に滴下した。
さらに、反応器中の温度を８０℃に維持して約１時間攪拌を続けた後、室温まで冷却後、反応器中の液の水素イオン濃度を測定したところ、ｐＨ２．０であった。
次に、２５％アンモニア水溶液を反応液に添加してｐＨを８に調整した後、１００メッシュの金網で濾過した。さらに、イオン交換水で固形分量が１０．０質量％となるように調整し、数平均粒子径８０ｎｍの重合体（Ａ−３）の水分散体（ＡＤ−３）を得た。
【０１５４】
〔製造例５〕
＜重合体（Ａ−４）の水分散体（ＡＤ−４）の合成＞
還流冷却器、滴下槽、温度計及び攪拌装置を有する反応器に、イオン交換水５６０ｇ、１０質量％のドデシルベンゼンスルホン酸水溶液１５．０ｇを投入した後、攪拌下で反応器中の温度を８０℃に加温した。この反応器中に、ジメチルジメトキシシラン１２５．９ｇ、メチルトリメトキシシラン３９．４ｇからなる混合液を、反応器中の温度を８０℃に保った状態で約２時間かけて同時に滴下した。その後、反応器中の温度を８０℃に維持して３０分攪拌を続けた。
次に、１０質量％のドデシルベンゼンスルホン酸水溶液１６．８ｇを投入した後、反応器中の温度を８０℃に維持して２時間攪拌を続けた。
フェニルトリメトキシシラン３６．８ｇ、テトラエトキシシラン２８．６ｇ、３−メタクリロキシプロピルトリメトキシシラン１．１ｇからなる混合液と、アクリル酸０．９ｇ、反応性乳化剤（ＡＤＥＫＡ社製、「アデカリアソープＳＲ−１０２５」；固形分量２５質量％水溶液）１．５ｇ、反応性乳化剤（第一工業製薬社製、「アクアロンＫＨ−１０２５」；固形分量２５質量％水溶液）３．０ｇ、過硫酸アンモニウムの０．５質量％水溶液１４６．４ｇ、イオン交換水２５６．４ｇからなる混合液とを、反応器中の温度を８０℃に維持した状態で、約２時間かけて同時に滴下した。
滴下終了後も反応器中の温度を８０℃に維持して、約１時間攪拌を続けた。
室温まで冷却後、反応器中の反応液の水素イオン濃度を測定したところ、ｐＨ１．９であった。２５％アンモニア水溶液を反応液に添加して液のｐＨを８に調整した後、１００メッシュの金網で反応液を濾過した。
さらに、イオン交換水で固形分量が１０．０質量％となるように調整し、数平均粒子径が１００ｎｍの重合体（Ａ−４）の水分散体（ＡＤ−４）を得た。
【０１５５】
〔製造例６〕
＜光触媒活性を有する無機酸化物（Ｅ−１）の合成＞
シリカ修飾ルチル型酸化チタン
ＴｉＯ2として２００ｇ／Ｌの濃度の四塩化チタン水溶液７００ｍＬと、Ｎａ2Ｏとして１００ｇ／Ｌの濃度の水酸化ナトリウム水溶液を、反応液のｐＨを５〜９に維持しながら、添加した。その後、反応液のｐＨを７に調整した後、濾過し、濾液の導電率が１００μＳ／ｃｍとなるまで洗浄し、固形分量が２８．３質量％である酸化チタン湿ケーキ１を得た。この酸化チタン湿ケーキ１は、ルチル型構造を有する微粒子を含有し、その１次粒子の数平均粒子径は８ｎｍであった。
得られた酸化チタン湿ケーキ１を純水で希釈して、１モル／Ｌのスラリーを調製した。このスラリー１Ｌを３Ｌのフラスコに仕込み、更に、酸化チタン／硝酸のモル比が１／１となるように１規定の硝酸を添加し、９５℃の温度に加熱し、この温度で２時間維持して、酸加熱処理を行った。酸加熱処理後のスラリーを室温まで冷却し、２８％アンモニア水を用いてｐＨ６．７に中和し、濾過した。その後、濾液の導電率が１００μＳ／ｃｍとなるまで洗浄し、固形分量が２５質量％の酸化チタン湿ケーキ２を得た。
得られた酸化チタン湿ケーキ２に、１０％の濃度の水酸化ナトリウム水溶液を添加してリパルプし、その後、超音波洗浄機で３時間分散して、ｐＨ１０．５、固形分量１０質量％のアルカリ性酸化チタンゾルを得た。このアルカリ性酸化チタンゾル２Ｌを３Ｌのフラスコに仕込み、７０℃の温度に昇温し、ＳｉＯ2として４３２ｇ／Ｌの濃度のケイ酸ナトリウム水溶液６９．４ｍＬを添加し、その後９０℃に昇温して１時間維持した後、１０％の硫酸を添加してｐＨを６に調整して、酸化チタンの表面がケイ素の含水酸化物で表面処理された酸化チタンゾルを得た。
得られた酸化チタンゾルを室温まで冷却し、５．４Ｌの純水を添加し、脱塩濃縮装置を用いて、不純物の除去、及び濃縮を行い、ｐＨ７．３、固形分量２９質量％、導電率１．１８ｍＳ／ｃｍの中性ルチル型酸化チタンゾルを得た。この中性ルチル型酸化チタンゾルは、ＴｉＯ2に対してＳｉＯ2基準で１５質量％のケイ素の含水酸化物を含有していた。このゾル中の酸化チタンの１次粒子の数平均粒子径は９ｎｍであった。
【０１５６】
〔製造例７〕
＜光触媒活性を有する無機酸化物（Ｅ−２）の合成＞
シリカ修飾アナタース型酸化チタン
チタン鉱石を硫酸と反応させて得られた硫酸チタン溶液を加熱加水分解して生成させた凝集メタチタン酸を、ＴｉＯ2換算で３０質量％の水性スラリーとした。
この水性スラリーにアンモニア水を添加してｐＨ７に中和し、その後濾過・洗浄によって硫酸イオンを除去して、脱水ケーキを得た。
得られた脱水ケーキに硝酸を加えることで解膠処理して、アナタース型結晶構造を有する酸化チタン微粒子（１次粒子の数平均粒子径７ｎｍ）からなるｐＨ１．５の酸性酸化チタンゾルを得た。
得られた酸性酸化チタンゾルを純水で希釈して、ＴｉＯ2換算濃度が２００ｇ／Ｌの酸化チタンゾル６００ｍＬとした後、７０℃に昇温し、ＳｉＯ2換算濃度が４３２ｇ／Ｌであるケイ酸ナトリウム水溶液２０．８ｍＬを２０％硫酸と同時に添加した。
その後、３０分間熟成した。次いで、１０％水酸化ナトリウム水溶液を添加してｐＨを８に調整した後、２％硫酸水溶液でｐＨを６に調整し、濾過・洗浄を行い、湿ケーキを得た。この湿ケーキを純水中にリパルプした後、超音波分散して、中性域で安定なアナタース型酸化チタンゾル（固形分量２０質量％、ｐＨ７．５）を得た。
この試料には、酸化チタン微粒子の表面に凝集シリカが多孔質の状態で被着しており、その含有量は、ＴｉＯ2１００質量部に対してＳｉＯ2換算で７質量部であった。
【０１５７】
下記〔実施例１〜２４〕、〔比較例１〜５〕においては、水性コーティング剤組成物及び塗膜を作製した。
〔実施例１〕
重合体（Ａ−１）の水分散体（ＡＤ−１）５１．６ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１７．２ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇとを混合し、２５％アンモニア水溶液を添加して液のｐＨを８に調整した後、さらに、イオン交換水で固形分量が１．０質量％となるように調整した（メタ）アクリル酸系増粘剤（Ｄ−１）（サンノプコ社製、「ＳＮシックナー６３６」）６０．０ｇとエタノール１５０ｇと、イオン交換水６４１．２ｇを混合し攪拌することにより、固形分量１．０質量％の水性コーティング剤組成物（Ｈ−１）を得た。この水性コーティング剤組成物（Ｈ−１）の粘度は３０ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１）を、上記の方法で塗装して基材上に塗膜が形成された試験板（Ｉ−１）を得た。
この試験板（Ｉ−１）の各種評価結果を表１に示す。
【０１５８】
〔実施例２〕
イオン交換水で固形分量が１．０質量％となるように調整した（メタ）アクリル酸系増粘剤（Ｄ−１）６０．０ｇに替えて、イオン交換水で固形分量が１．０質量％となるように調整した（メタ）アクリル酸系増粘剤（Ｄ−２）（サンノプコ社製、「ＳＮシックナー６４０」）６０．０ｇを用いた。その他の条件は実施例１と同様にして、固形分量１．０質量％の水性コーティング剤組成物（Ｈ−２）を得た。この水性コーティング剤組成物（Ｈ−２）の粘度は２５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２）を、上記の方法で塗装して基材上に塗膜が形成された試験板（Ｉ−２）を得た。
この試験板（Ｉ−２）の各種評価結果を表１に示す。
【０１５９】
〔実施例３〕
重合体（Ａ−３）の水分散体（ＡＤ−３）５１．６ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１７．２ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇとを混合し、２５％アンモニア水溶液を添加して液のｐＨを８に調整した後、さらに、イオン交換水で固形分量が１．０質量％となるように調整した（メタ）アクリル酸系増粘剤（Ｄ−２）（サンノプコ社製、「ＳＮシックナー６４０」）６０．０ｇとエタノール１５０ｇと、イオン交換水６４１．２ｇを混合し攪拌することにより、固形分量１．０質量％の水性コーティング剤組成物（Ｈ−３）を得た。この水性コーティング剤組成物（Ｈ−３）の粘度は２５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−３）を、上記の方法で塗装して基材上に塗膜が形成された試験板（Ｉ−３）を得た。
この試験板（Ｉ−３）の各種評価結果を表１に示す。
【０１６０】
〔実施例４〕
イオン交換水で固形分量が１．０質量％となるように調整した（メタ）アクリル酸系増粘剤（Ｄ−２）６０．０ｇに替えて、イオン交換水で固形分量が１．０質量％となるように調整した（メタ）アクリル酸系増粘剤（Ｄ−３）（東亜合成社製、「アロンＡ−７０５５」）６０．０ｇを用いた以外は実施例３と同様にして、固形分量１．０質量％の水性コーティング剤組成物（Ｈ−４）を得た。この水性コーティング剤組成物（Ｈ−４）の粘度は３０ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−４）を、上記の方法で塗装して基材上に塗膜が形成された試験板（Ｉ−４）を得た。
この試験板（Ｉ−４）の各種評価結果を表１に示す。
【０１６１】
〔実施例５〕
重合体（Ａ−３）の水分散体（ＡＤ−３）５４．０ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１８．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇとエタノール１５０ｇと、イオン交換水６７８．０ｇを混合し攪拌することにより、固形分量１．０質量％の水性コーティング剤組成物（Ｈ−５）を得た。この水性コーティング剤組成物（Ｈ−５）の粘度は３５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−５）を、上記の方法で塗装して基材上に塗膜が形成された試験板（Ｉ−５）を得た。
この試験板（Ｉ−５）の各種評価結果を表１に示す。
【０１６２】
〔実施例６〕
重合体（Ａ−３）の水分散体（ＡＤ−３）５４．６ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１８．２ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）１０．０ｇとエタノール１５０ｇと、イオン交換水６８７．２ｇを混合し攪拌することにより、固形分量１．０質量％の水性コーティング剤組成物（Ｈ−６）を得た。この水性コーティング剤組成物（Ｈ−６）の粘度は２５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−６）を、上記の方法で塗装して基材上に塗膜が形成された試験板（Ｉ−６）を得た。
この試験板（Ｉ−６）の各種評価結果を表１に示す。
【０１６３】
〔実施例７〕
重合体（Ａ−２）の水分散体（ＡＤ−２）５４．０ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１８．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇとエタノール１５０ｇと、イオン交換水６７８．０ｇを混合し攪拌することにより、固形分量１．０質量％の水性コーティング剤組成物（Ｈ−７）を得た。この水性コーティング剤組成物（Ｈ−７）の粘度は３３ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−７）を、上記の方法で塗装して基材上に塗膜が形成された試験板（Ｉ−７）を得た。
この試験板（Ｉ−７）の各種評価結果を表１に示す。
【０１６４】
〔実施例８〕
重合体（Ａ−２）の水分散体（ＡＤ−２）５４．０ｇ（固形分量１０．０質量％）に替えて、重合体（Ａ−４）の水分散体（ＡＤ−４）５４．０ｇ（固形分量１０．０質量％）を用いた。その他の条件は実施例７と同様にして、固形分量１．０質量％の水性コーティング剤組成物（Ｈ−８）を得た。この水性コーティング剤組成物（Ｈ−８）の粘度は３２ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−８）を、上記の方法で塗装して基材上に塗膜が形成された試験板（Ｉ−８）を得た。
この試験板（Ｉ−８）の各種評価結果を表１に示す。
【０１６５】
〔実施例９〕
重合体（Ａ−３）の水分散体（ＡＤ−３）５４．０ｇ（固形分量１０．０質量％）に、数平均粒子径８ｎｍの水分散コロイダルシリカ（Ｂ−２）（日産化学工業社製、「スノーテックスＳ」、固形分量３０質量％）１２．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇとエタノール１５０ｇと、イオン交換水６８４．０ｇを混合し攪拌することにより、固形分量１．０質量％の水性コーティング剤組成物（Ｈ−９）を得た。この水性コーティング剤組成物（Ｈ−９）の粘度は３６ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−９）を、上記の方法で塗装して基材上に塗膜が形成された試験板（Ｉ−９）を得た。
この試験板（Ｉ−９）の各種評価結果を表１に示す。
【０１６６】
〔実施例１０〕
重合体（Ａ−３）の水分散体（ＡＤ−３）５４．０ｇ（固形分量１０．０質量％）に、数平均粒子径２２ｎｍの水分散コロイダルシリカ（Ｂ−３）（日産化学工業社製、「スノーテックスＯＬ」、固形分量２０．０質量％）１８．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇとエタノール１５０ｇと、イオン交換水６７８．０ｇを混合し攪拌することにより、固形分量１．０質量％の水性コーティング剤組成物（Ｈ−１０）を得た。この水性コーティング剤組成物（Ｈ−１０）の粘度は３０ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１０）を、上記の方法で塗装して基材上に塗膜が形成された試験板（Ｉ−１０）を得た。
この試験板（Ｉ−１０）の各種評価結果を表１に示す。
【０１６７】
〔実施例１１〕
重合体（Ａ−１）の水分散体（ＡＤ−１）５２．２ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１７．４ｇと、イオン交換水により固形分量を１．０質量％に調整したヒドロキシエチルセルロース系増粘剤（Ｃ−２）（住友精化社製、「ＨＥＣＳＺ−２５Ｆ」）７０．０ｇとを混合し、２５％アンモニア水溶液を添加して液のｐＨを８に調整した後、さらに、イオン交換水で固形分量が１．０質量％となるように調整した（メタ）アクリル酸系増粘剤（Ｄ−１）（サンノプコ社製、「ＳＮシックナー６３６」）６０．０ｇとエタノール１５０ｇと、イオン交換水６５０．４ｇを混合し攪拌することにより、固形分量１．０質量％の水性コーティング剤組成物（Ｈ−１１）を得た。この水性コーティング剤組成物（Ｈ−１１）の粘度は２９ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１１）を、上記の方法で塗装して基材上に塗膜が形成された試験板（Ｉ−１１）を得た。
この試験板（Ｉ−１１）の各種評価結果を表１に示す。
【０１６８】
〔実施例１２〕
重合体（Ａ−１）の水分散体（ＡＤ−１）５１．６ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１７．２ｇと、イオン交換水により固形分量を１．０質量％に調整したヒドロキシエチルセルロース系増粘剤（Ｃ−３）（三昌社製、「サンヘックＨＨ」）９０．０ｇとを混合し、２５％アンモニア水溶液を添加して液のｐＨを８に調整した後、さらに、イオン交換水で固形分量が１．０質量％となるように調整した（メタ）アクリル酸系増粘剤（Ｄ−１）（サンノプコ社製、「ＳＮシックナー６３６」）５０．０ｇとエタノール１５０ｇと、イオン交換水６４１．２ｇを混合し攪拌することにより、固形分量１．０質量％の水性コーティング剤組成物（Ｈ−１２）を得た。この水性コーティング剤組成物（Ｈ−１２）の粘度は３１ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１２）を、上記の方法で塗装して基材上に塗膜が形成された試験板（Ｉ−１２）を得た。
この試験板（Ｉ−１２）の各種評価結果を表１に示す。
【０１６９】
〔実施例１３〕
重合体（Ａ−４）の水分散体（ＡＤ−４）４５．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）２２．５ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇとエタノール１５０ｇと、イオン交換水６８２．５ｇを混合し攪拌することにより、固形分量１．０質量％の水性コーティング剤組成物（Ｈ−１３）を得た。この水性コーティング剤組成物（Ｈ−１３）の粘度は３５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１３）を、上記の方法で塗装して基材上に塗膜が形成された試験板（Ｉ−１３）を得た。
この試験板（Ｉ−１３）の各種評価結果を表２に示す。
【０１７０】
〔実施例１４〕
重合体（Ａ−４）の水分散体（ＡＤ−４）６３．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）１３．５ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇとエタノール１５０ｇと、イオン交換水６７３．５ｇを混合し攪拌することにより、固形分量１．０質量％の水性コーティング剤組成物（Ｈ−１４）を得た。この水性コーティング剤組成物（Ｈ−１４）の粘度は２９ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１４）を、上記の方法で塗装して基材上に塗膜が形成された試験板（Ｉ−１４）を得た。
この試験板（Ｉ−１４）の各種評価結果を表２に示す。
【０１７１】
〔実施例１５〕
重合体（Ａ−４）の水分散体（ＡＤ−４）５７．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）１９．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）４０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）１０．０ｇとエタノール７５ｇと、イオン交換水２９９．０ｇを混合し攪拌することにより、固形分量２．０質量％の水性コーティング剤組成物（Ｈ−１５）を得た。この水性コーティング剤組成物（Ｈ−１５）の粘度は３０ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１５）を、上記の方法で塗装して基材上に塗膜が形成された試験板（Ｉ−１５）を得た。
この試験板（Ｉ−１５）の各種評価結果を表２に示す。
【０１７２】
〔実施例１６〕
重合体（Ａ−４）の水分散体（ＡＤ−４）６２．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）５．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇと、光触媒活性を有する無機酸化物（Ｅ−１）６．２ｇと、エタノール１５０ｇと、イオン交換水６７６．８ｇを混合し攪拌することにより、固形分量１．０質量％の水性コーティング剤組成物（Ｈ−１６）を得た。この水性コーティング剤組成物（Ｈ−１６）の粘度は３３ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１６）を、上記の方法で塗装して基材上に塗膜が形成された試験板（Ｉ−１６）を得た。
この試験板（Ｉ−１６）の各種評価結果を表２に示す。
【０１７３】
〔実施例１７〕
重合体（Ａ−４）の水分散体（ＡＤ−４）５９．２ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）４．８ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）２０．０ｇと、光触媒活性を有する無機酸化物（Ｅ−１）５．９ｇと、フルオロカーボン界面活性剤（Ｆ−１）（ＤＩＣ社製、「メガファックＦ−４４４」）０．４ｇと、エタノール１５０ｇと、イオン交換水６７９．７ｇを混合し攪拌することにより、固形分量１．０質量％の水性コーティング剤組成物（Ｈ−１７）を得た。この水性コーティング剤組成物（Ｈ−１７）の粘度は３１ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１７）を、上記の方法で塗装して基材上に塗膜が形成された試験板（Ｉ−１７）を得た。
この試験板（Ｉ−１７）の各種評価結果を表２に示す。
【０１７４】
〔実施例１８〕
重合体（Ａ−４）の水分散体（ＡＤ−４）５８．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）５．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）１０．０ｇと、光触媒活性を有する無機酸化物（Ｅ−１）６．６ｇと、フルオロカーボン界面活性剤（Ｆ−１）（ＤＩＣ社製、「メガファックＦ−４４４」）０．４ｇと、エタノール１５０ｇと、イオン交換水６９０．０ｇを混合し攪拌することにより、固形分量１．０質量％の水性コーティング剤組成物（Ｈ−１８）を得た。この水性コーティング剤組成物（Ｈ−１８）の粘度は２３ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１８）を、上記の方法で塗装して基材上に塗膜が形成された試験板（Ｉ−１８）を得た。
この試験板（Ｉ−１８）の各種評価結果を表２に示す。
【０１７５】
〔実施例１９〕
重合体（Ａ−４）の水分散体（ＡＤ−４）５６．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）５．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、２５％アンモニア水溶液を添加して液のｐＨを８に調整した後、さらに、イオン交換水で固形分量が１．０質量％となるように調整した（メタ）アクリル酸系増粘剤（Ｄ−１）（サンノプコ社製、「ＳＮシックナー６３６」）６０．０ｇと、光触媒活性を有する無機酸化物（Ｅ−１）５．５ｇと、フルオロカーボン界面活性剤（Ｆ−１）（ＤＩＣ社製、「メガファックＦ−４４４」）０．４ｇと、エタノール１５０ｇと、イオン交換水６４３．１ｇを混合し攪拌することにより、固形分量１．０質量％の水性コーティング剤組成物（Ｈ−１９）を得た。この水性コーティング剤組成物（Ｈ−１９）の粘度は２９ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−１９）を、上記の方法で塗装して基材上に塗膜が形成された試験板（Ｉ−１９）を得た。
この試験板（Ｉ−１９）の各種評価結果を表２に示す。
【０１７６】
〔実施例２０〕
重合体（Ａ−４）の水分散体（ＡＤ−４）５６．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）５．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇとを混合し、２５％アンモニア水溶液を添加して液のｐＨを８に調整した後、さらに、イオン交換水で固形分量が１．０質量％となるように調整した（メタ）アクリル酸系増粘剤（Ｄ−１）（サンノプコ社製、「ＳＮシックナー６３６」）６０．０ｇと、光触媒活性を有する無機酸化物（Ｅ−２）８．０ｇと、フルオロカーボン界面活性剤（Ｆ−１）（ＤＩＣ社製、「メガファックＦ−４４４」）０．４ｇと、エタノール１５０ｇと、イオン交換水６４０．６ｇを混合し攪拌することにより、固形分量１．０質量％の水性コーティング剤組成物（Ｈ−２０）を得た。この水性コーティング剤組成物（Ｈ−２０）の粘度は２８ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２０）を、上記の方法で塗装して基材上に塗膜が形成された試験板（Ｉ−２０）を得た。
この試験板（Ｉ−２０）の各種評価結果を表２に示す。
【０１７７】
〔実施例２１〕
重合体（Ａ−４）の水分散体（ＡＤ−４）５６．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）３．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇとを混合し、２５％アンモニア水溶液を添加して液のｐＨを８に調整した後、さらに、イオン交換水で固形分量が１．０質量％となるように調整した（メタ）アクリル酸系増粘剤（Ｄ−１）（サンノプコ社製、「ＳＮシックナー６３６」）６０．０ｇと、光触媒活性を有する無機酸化物（Ｅ−２）１０．０ｇと、フルオロカーボン界面活性剤（Ｆ−１）（ＤＩＣ社製、「メガファックＦ−４４４」）０．４ｇと、エタノール１５０ｇと、イオン交換水６４０．６ｇを混合し攪拌することにより、固形分量１．０質量％の水性コーティング剤組成物（Ｈ−２１）を得た。この水性コーティング剤組成物（Ｈ−２１）の粘度は２７ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２１）を、上記の方法で塗装して基材上に塗膜が形成された試験板（Ｉ−２１）を得た。
この試験板（Ｉ−２１）の各種評価結果を表２に示す。
【０１７８】
〔実施例２２〕
重合体（Ａ−４）の水分散体（ＡＤ−４）５８．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）５．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）１０．０ｇと、光触媒活性を有する無機酸化物（Ｅ−１）６．６ｇと、フルオロカーボン界面活性剤（Ｆ−１）（ＤＩＣ社製、「メガファックＦ−４４４」）０．４ｇと、イオン交換水により固形分量を１．０質量％に調整した退色性色素（Ｇ−１）（保土ヶ谷化学工業社製、「アシッドレッド」）１．０ｇと、エタノール１５０ｇと、イオン交換水６８９．０ｇを混合し攪拌することにより、固形分量１．０質量％の水性コーティング剤組成物（Ｈ−２２）を得た。この水性コーティング剤組成物（Ｈ−２２）の粘度は２３ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２２）を、上記の方法で塗装して基材上に塗膜が形成された試験板（Ｉ−２２）を得た。
この試験板（Ｉ−２２）の各種評価結果を表２に示す。
【０１７９】
〔実施例２３〕
イオン交換水により固形分量を１．０質量％に調整した退色性色素（Ｇ−１）１．０ｇに替えてイオン交換水により固形分量を１．０質量％に調整した退色性色素（Ｇ−２）（キシダ化学社製、「メチレンブルー」）１．０ｇを用いた。その他の条件は、実施例２２と同様にして、固形分量１．０質量％の水性コーティング剤組成物（Ｈ−２３）を得た。この水性コーティング剤組成物（Ｈ−２３）の粘度は２４ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２３）を、上記の方法で塗装して基材上に塗膜が形成された試験板（Ｉ−２３）を得た。
この試験板（Ｉ−２３）の各種評価結果を表２に示す。
【０１８０】
〔実施例２４〕
重合体（Ａ−４）の水分散体（ＡＤ−４）５８．０ｇ（固形分量１０．０質量％）に、数平均粒子径８ｎｍの水分散コロイダルシリカ（Ｂ−１）（日産化学工業社製、「スノーテックスＯＳ」、固形分量２０．０質量％）５．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）８０．０ｇと、イオン交換水で固形分量が１．０質量％となるように調整した（メタ）アクリル酸系増粘剤（Ｄ−４）（東亜合成社製、「アロンＡ−２０Ｐ−Ｘ」）１０．０ｇと、光触媒活性を有する無機酸化物（Ｅ−１）６．６ｇと、フルオロカーボン界面活性剤（Ｆ−１）（ＤＩＣ社製、「メガファックＦ−４４４」）０．４ｇと、イオン交換水により固形分量を１．０質量％に調整した退色性色素（Ｇ−２）（キシダ化学社製、「メチレンブルー」）２．０ｇと、エタノール１５０ｇと、イオン交換水６８８．０ｇを混合し攪拌することにより、固形分量１．０質量％の水性コーティング剤組成物（Ｈ−２４）を得た。この水性コーティング剤組成物（Ｈ−２４）の粘度は２５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２４）を、上記の方法で塗装して基材上に塗膜が形成された試験板（Ｉ−２４）を得た。この試験板（Ｉ−２４）の各種評価結果を表２に示す。
【０１８１】
〔比較例１〕
重合体（Ａ−３）の水分散体（ＡＤ−３）６０．０ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）２０．０ｇと、エタノール１５０ｇと、イオン交換水７７０．０ｇを混合し攪拌することにより、固形分量１．０質量％の水性コーティング剤組成物（Ｈ−２５）を得た。この水性コーティング剤組成物（Ｈ−２５）の粘度は２ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２５）を、上記の方法で塗装して基材上に塗膜を形成して試験板（Ｉ−２５）を得、塗膜外観（液だれ）を評価した。評価は、×であった。水性コーティング剤組成物塗装後の光沢保持率、耐候性試験３０００時間後の光沢保持率、耐汚染性の評価は行わなかった。
【０１８２】
〔比較例２〕
重合体（Ａ−３）の水分散体（ＡＤ−３）５１．６ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１７．２ｇと、イオン交換水により固形分量を１．０質量％に調整したヒドロキシエチルセルロース系増粘剤（Ｃ−１）（ダイセルファインケム社製、「ＨＥＣダイセルＳＰ９００」）１４０．０ｇと、エタノール１５０ｇと、イオン交換水６４１．２ｇを混合し攪拌することにより、固形分量１．０質量％の水性コーティング剤組成物（Ｈ−２６）を得た。この水性コーティング剤組成物（Ｈ−２６）の粘度は１０ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２６）を、上記の方法で塗装して基材上に塗膜を形成して試験板（Ｉ−２６）を得、塗膜外観（液だれ）を評価した。評価は、×であった。水性コーティング剤組成物塗装後の光沢保持率、耐候性試験３０００時間後の光沢保持率、耐汚染性の評価は行わなかった。
【０１８３】
〔比較例３〕
重合体（Ａ−３）の水分散体（ＡＤ−３）４８．０ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１６．０ｇと、イオン交換水により固形分量を１．０質量％に調整したヒドロキシエチルセルロース系増粘剤（Ｃ−１）（ダイセルファインケム社製、「ＨＥＣダイセルＳＰ９００」）２００．０ｇと、エタノール１５０ｇと、イオン交換水５８６．０ｇを混合し攪拌することにより、固形分量１．０質量％の水性コーティング剤組成物（Ｈ−２７）を得た。この水性コーティング剤組成物（Ｈ−２７）の粘度は３０ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２７）を、上記の方法で塗装して基材上に塗膜が形成された試験板（Ｉ−２７）を得た。
この試験板（Ｉ−２７）の各種評価結果を表３に示す。
【０１８４】
〔比較例４〕
重合体（Ａ−３）の水分散体（ＡＤ−３）５７．６ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１９．２ｇと、固形分量が１．０質量％となるように調整した（メタ）アクリル酸系増粘剤（Ｄ−４）（東亜合成社製、「アロンＡ−２０Ｐ−Ｘ」）４０．０ｇと、エタノール１５０ｇと、イオン交換水７３３．２ｇを混合し攪拌することにより、固形分量１．０質量％の水性コーティング剤組成物（Ｈ−２８）を得た。この水性コーティング剤組成物（Ｈ−２８）の粘度は３２ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２８）を、上記の方法で塗装して基材上に塗膜が形成された試験板（Ｉ−２８）を得た。
この試験板（Ｉ−２８）の各種評価結果を表３に示す。
【０１８５】
〔比較例５〕
重合体（Ａ−３）の水分散体（ＡＤ−３）５６．４ｇ（固形分量１０．０質量％）に、数平均粒子径８ｎｍの水分散コロイダルシリカ（Ｂ−１）（日産化学工業社製、「スノーテックスＯＳ」；固形分量２０．０質量％）１８．８ｇと、イオン交換水により固形分量を１．０質量％に調整したキサンタンガム系増粘剤（Ｓ−１）（ＣＰ  Ｋｅｌｃｏ  Ａ  Ｈｕｂｅｒ  Ｃｏｍｐａｎｙ社製、「ＫＥＬＺＡＮ  ＳＴ」）６０．０ｇと、エタノール１５０ｇと、イオン交換水７１４．８ｇを混合し攪拌することにより、固形分量１．０質量％の水性コーティング剤組成物（Ｈ−２９）を得た。この水性コーティング剤組成物（Ｈ−２９）の粘度は３５ｍＰａ・ｓであった。
次に、エナメル塗料を予め塗装した７ｃｍ×１５ｃｍ基材の片面（エナメル塗料を予め塗装した面）に、水性コーティング剤組成物（Ｈ−２９）を、上記の方法で塗装して基材上に塗膜が形成された試験板（Ｉ−２９）を得た。
この試験板（Ｉ−２９）の各種評価結果を表３に示す。
【０１８６】
【表１】
2015214645.tif 000002
【０１８７】
【表２】
2015214645.tif 000003
【０１８８】
【表３】
2015214645.tif 000004
【０１８９】
以上より、本実施例の水性コーティング剤組成物によれば、長期に亘って、外観や耐汚染性を高いレベルで維持できる塗膜が形成できることが確認された。
【産業上の利用可能性】
【０１９０】
本発明の水性コーティング剤組成物、塗膜、及び塗装製品は、建築外装用途、外装表示用途、自動車用部品、ディスプレイやレンズ等の光学部品等の各種部材等として利用することができる。